FR 2799200 A1 20010406 FR 0011144 A 20000831 COMPOSE PHOTOCHROME ET DISPOSITIF A FONCTIONNEMENT OPTIQUE UTILISANT CELUI-CI T a présente invention concerne un nouveau composé photochrome et un dispositif à fonctionnement optique utilisant celui-ci. Plus précisément, elle a pour objet un nouveau composé photochrome qui est basé sur une structure de diaryléthène et est capable de former un film mince amorphe par lui-même, et un dispositif à fonctionnement optique approprié pour le stockage et la commutation optiques. Ainsi qu'indiqué dans la formule suivante, un composé photochrome signifie une molécule ou un agrégat de molécules capable de se transformer de façon réversible entre deux formes différentes, c'est-à-dire les isomères A et B, en réponse à un rayonnement lumineux. En d'autres termes, comme indiqué dans la formule suivante, l'isomère A se transforme, c'est-à dire, s'isomérise, en isomère B par irradiation avec lumière ayant une longueur d'onde de kl, et l'isomère se retransforme en isomère A par irradiation avec lumière ayant une longueur d'onde de k2- Comme les isomères A et B ont des propriétes optiques différentes telles que l'absorptivité, l'indice réfraction, le pouvoir rotatoire optique et la permittivité, le phénomène de réponse optique réversible mentionné ci-dessus rend possible l'application du composé à un matériau de mémoire. Dans le cas particulier de l'utilisation du composé comme mémoire, l'information peut être enregistrée par la transformation de l'isomère A en isomère B par un rayonnement lumineux ayant une certaine longueur d'onde (;#j) . L'information enregistrée peut être lue d'après la différence de propriétés optiques incluant l'absorbance et l'indice de réfraction entre les deux isomères (c'est-à-dire, les isomères et En outre, l'information enregistrée peut être effacée la retransformation de l'isomère B en isomère A par rayonnement lumineux ayant une autre longueur d'onde (;#2) - Pour utiliser le composé photochrome pour un enregistrement optique comprenant une mémoire optique, il est nécessaire que le composé photochrome : 1) soit excellent pour la conservation de l'information, c' -à- dire, que les isomères du composé, A et B, aient une excellente stabilité thermique et chimique ; 2) ait une durabilité excellente vis-à-vis de la répétition des opérations d'écriture et d'effacement, c'est-à-dire, que la réaction réversible mentionnée ci-dessus puisse être effectuée de façon répétée ; 3) ait une grande différence indice de réfraction ou d'absorbance entre les isomères et B suffisante pour obtenir un signal de lecture à rapport C/N élevé ; et 4) forme facilement un film mince. Comme composé photochrome ayant une excellente stabilité thermique et durabilité vis-à-vis d'une répétition de son isomérisation, on a étudié ces dernières années les dérivés de diaryléthène. Les dérivés de diaryléthène subissent des réactions d'ouverture et fermeture de cycle, comme indiqué dans la formule suivante, pour être respectivement colorés et décolorés. En outre, les deux isomères, c'est-à-dire, les formes à cycle ouvert et à cycle fermé, des dérivés de diaryléthène sont thermiquement stables. R hv R R 4-g R5 \ P, 6 hv9 p X y R 2 y R 6 R' Pour dérivés connus représentés par la formule ci-dessus, et Y représentent respectivement un élément entre un atome d'oxygène, un atome de soufre et l'atome p2 d'azote d' amine secondaire ou tertiaire R' et 4 5 représentent chacun un groupe alkyle IR Pl et R6 représentent chacun un élément choisi dans le groupe constitué d'un groupe alkyle, d'un groupe alkoxy et d'un atome d'hydrogène. Il est inévitable pour un compose photochrome classique basé sur des dérivés de diaryléthène d'être dispersé dans une matrice polymère telle que du polyméthacrylate de méthyle et du polystyrène afin de former un film mince. Un tel film mince de composé photochrome doit présenter de grandes modifications d'absorbance et d'indice de réfraction entre les isomères du composé suffisantes pour obtenir un signal de lecture ayant un rapport C/N élevé. Il est par conséquent important d'augmenter la densité moléculaire du composé photochrome contenu dans le film. Cependant, on ne peut disperser uniformément plus de 30 parties en poids de composé photochrome dans 100 parties en poids de -P.a-#rLce polymère en raison de la solubilité mutuelle entre le composé photochrome et la matrice polymère, conduisant à obtenir un film mince ayant des propriétés médiocres. Par conséquent, on a souhaité développer un composé photochrome qui est capable de former un film mince par lui-meme. Irie, Chem. Lett. 899 (1995) et la publication brevet japonais non examiné n' 8-119963 décrivent composé photochrome capable de former un film mince lui-même sans utiliser de matrice polymère. Dans description, le composé photochrome est déposé sur substrat pour former un film cristallisé du compose photochrome. Une telle formation du film mince par dépôt de vapeur, cependant, n'est pas intéressante pour production de masse. Pour la production de masse du film, il est souhaitable de former le film mince de compose photochrome par un procédé de revêtement comprenant revêtement par centrifugation. La publication de brevet japonais non examiné n' 9- 241254 décrit un composé photochrome capable de former un film mince sans utiliser de matrice polymère et, en outre, par un procédé de revêtement, par exemple, revêtement par centrifugation. Cette référence propose composé photochrome dans lequel au moins un des groupes aryle hétérocycliques constituant le dérivé de diaryléthène possède un groupe adamanthyle. Le composé photochrome peut présenter un état solide amorphe par lui-même sans utiliser de matrice polymère. En outre, il peut former un film mince constitué du composé photochrome par lui-même par un procédé de revêtement tel que le revêtement par centrifugation. Cependant, cette référence ne décrit pas de propriétés optiq-.-ies, par exemple, l'indice de réfraction, et la stabilité thermique du composé. on ne sait donc pas si le composé présente des propriétés favorables suffisantes pour être utilisé dans la pratique pour un spositif d'enregistrement optique. jpn. Appl. Phys. 38 (1999) L119 décrit aussi un composé photochrome de diaryléthène qui est capable de former un film mince par lui-même. Ce composé, cependant, a une faible température de transition vitreuse d'environ 70'C. Ainsi il est impossible d'utiliser ce composé pour un dispositif à fonctionnement optique qui nécessite dans la pratique une stabilité thermique. Un objet de la présente invention est de proposer un composé photochrome capable de former un film ' amorphe par lui-même sans dispersion dans une matrice de résine polymère. Le composé photochrome peut aussi présenter une grande modification de ses propriétés optiques telles que l'absorbance et l'indice de réfraction avant après une irradiation par la lumière. De plus, il a excellente stabilité thermique et chimique, puisqu il a une température de transition vitreuse supérieure ' 1000C. Un autre objet de la présente invention est de proposer un dispositif à fonctionnement optique utilisant le composé photochrome. Les présents inventeurs ont découvert ce qui suit. Un substituant volumineux lié à un groupe aryle hétérocyclique constituant le squelette de diaryléthène d'un composé photochrome rend possible la formation d'un film fin amorphe constitué du composé pIriotochrome par lui-même. En outre, l'utilisation d'un substituant ayant au moins trois groupes aryle comme substituant volumineux rend possible l'obtention d'une excellente stabilité thermique, c'est-à-dire une température de transition vitreuse supérieure à 100'C, pour le composé photochrome, pour réaliser la présente invention. Selon la présente invention, on propose un composé photochrome de diaryléthène représenté par les formules (l et (2) suivantes, dans lesquelles et R 6 représentent chacun un groupe organique ayant au moins trois groupes aryle. A Pl Pl 4 /B /B B R B R x R 2 #I y R A C R C aBB 2 R R 6 x y R (2) Dans les formules ci-dessus, le cycle est un groupe aryle hétérocyclique choisi dans le groupe constitué du furane, du thiophène et du pyrrole ; le cycle A est au moins un élément choisi dans le groupe constitué d'un groupe alicyclique, d'un cycle aromatique, dl anhydride et d'un groupe maléimide ; le cycle C est un cycle benzénique ou ses dérivés et R 2 représentent chacun un élément entre un atome hydrogène et un groupe alkyle ayant entre 1 et 6 atomes carbone, et ils peuvent être identiques ou différents l'un de l'autre ; et P, 3 et R 4 représentent chacun élément choisi dans le groupe constitué d'un atome d'hydrogène, d'un groupe alkyle ayant de 1 à 6 atomes de carbone, d'un groupe cyano, d'un groupe aryle, d'un atome halogène, d'un groupe nitro, d'un groupe amino et d'un groupe alkoxy, et ils peuvent être identiques ou différents l'un de l'autre. Selon la présente invention, on propose aussi un dispositif à fonctionnement optique approprié comme mémoire optique utilisant le composé photochrome mentionne ci-dessus selon la présente invention. Le dispositif à fonctionnement optique comprend un support ; e t couche de film mince amorphe constituée du composé photochrome mentionné ci-dessus placée sur le support. La présente invention propose en outre un dispositif à fonctionnement optique approprié à la commutation optique utilisant le composé photochrome mentionne ci dessus selon la présente invention. Le dispositif à fonctionnement optique comprend un support translucide, une couche de plastique transparent placée sur le support ; un premier et un deuxième guide d'ondes optiques formés à l'intérieur de la couche de plastique transparent, chacun desquels a une première et une deuxième ramification pour dévier la lumière passant le premier le second guide d'ondes optiques. film mince de composé photochrome selon la présente invention est utilisé comme une couche de gainage sur le premier guide d'ondes optiques entre la première et la seconde ramification de celui-ci. Le terme "aryle" dans cette description signifie un groupe cyclique ayant une aromaticité qui a un électron Tc selon loi de Hückel. Les composés cycliques comprennent le cycle benzénique, un cycle condensé, un hétérocycle et des dérivés de ceux-ci. Ces objets, aspects et avantages de présente invention, ainsi que d'autres, deviendront plus visibles la lecture de la description détaillée qui suit. Les Fig. 1 à 3 sont des vues en coupe illustrant des dispositifs à fonctionnement optique appropriés comme mémoire optique dans des modes de réalisation de la présente invention ; Les Fig. 4A et 4B sont une vue schématique illustrant un système optique ayant un dispositif à fonctionnement optique qui utilise une fférence 'indice de réfraction ; Les Fig. 5A et 5B sont une vue en coupe illustrant dispositif à fonctionnement optique comprenant une couche protectrice ; La Fig. 6 est une vue illustrant un dispositif à fonctionnement optique approprié pour une commutation optique selon la présente invention ; La Fig. 7 est une formule de réaction présentant les procédés de synthèse du composé photochrome l'Exemple pratique 1 ; Les Fig. 8 et 9 représentent respectivement les spectres d'absorption du composé photochrome à l'état liquide et sous forme de film mince obtenu dans l'Exemple pratique 1 ; Les Fig. 10 et 11 sont des graphes représentant respectivement les relations entre le temps irradiation par la lumière ultraviolette et la modification de l'indice de réfraction des films minces dans l'Exemple pratique 1 et l'Exemple comparatif 2 ; La Fig. 12 est un graphe montrant la relation entre la densité du composé photochrome et l'absorbance d'un film mince de type dispersé ; La Fig. 13 est une formule de réaction représentant procédés de synthèse du composé photochrome de 'Exemple pratique 2 ; La Fig. 14 représente la modification spectrale d'absorption du composé photochrome à l'état liquide obtenu dans l'Exemple pratique 2 ; La Fig. 15 est une formule de réaction représentant les procédés de synthèse du composé photochrome de l'Exemple pratique 3 ; Les Fig. 16 et 17 représentent respectivement les modifications spectrales d'absorption des films minces de composé photochrome obtenus dans l'Exemple pratique 3 et l'Exemple comparatif 3 ; La Fig. 18 est un graphe montrant les relations entre le temps d'irradiation par la lumière ultraviolette et la modification de l'indice de réfraction des films minces dans l'Exemple pratique 3 et l'Exemple comparatif 3. Le composé photochrome selon la présente invention est un composé ayant un squelette de diaryléthène représenté dans la formule (1) ou (2). La formule (1) représente un composé photochrome basé sur un dérivé diaryléthène ayant un cycle A et un hétérocycle B, et formule (2) représente un composé photochrome basé sur dérivé de diaryléthène ayant un cycle A, un hétérocycle B et un cycle aromatique C conjugué avec l'hétérocycle B. A R 3 R 4 /B Rl /B R B R6 X R2 y (1) A C Ri c B B X R 2 y R 6 (2) Dans formules ci-dessus, le cycle B est un cycle à cinq côtés ayant un hétéroatome ; X et Y représentent respectivement un élément entre un atome d'oxygene (dans le cas où cycle B est le furane) , un atome soufre (dans le où le cycle B est le thiophène) NP, (N : atome d'azote ; R : atome d'hydrogène ou groupe alkyle) ce qui conduit le cycle B à être le pyrrole. Bien que X et Y puissent être identiques ou différents l'un de l'autre, ils sont de préférence identiques. De plus, dans le cas le plus préférable, le cycle B est le thiophène. Ceci parce que la forme ouverte du cycle obtenu du composé photochrome a dans ce cas la stabilité thermique la plus élevée. Le cycle C est un cycle benzénique ou son dérivé. Le dérivé comprend des composés dans lesquels une partie ou la totalité des atomes d'hydrogène sont substitués par un groupe alkyle, un atome halogène, un groupe amino, un groupe carboxyle, un groupe cyano, un groupe phényle ou autre. Le cycle A est un groupe alicyclique, un cycle aromatique, un anhydride ou un groupe malé-imide. Dans le cas où le cycle A est un groupe alicyclique, est de préférence un cycle à quatre à sept côtés. groupe alicyclique n'est pas limité à un hydrocarbure alicyclique, et peut être un groupe où un atome halogène peut substituer une partie ou la totalité des atomes d'hydrogène de l'hydrocarbure alicyclique. L'atome halogène préférable est l'atome de fluor. Ceci parce que, dans le procédé de synthèse du composé photochrome, l'atome de fluor substitué donne au composé une excellente réactivité et un rendement amélioré. Précisément, le cycle A peut être un anhydride maléique comme représenté dans les formules (3)-l ou (3)-2 ; un maléimide comme représenté dans les formules (4)-l et (4)-2 ; un perfluorocyclopentylidène comme représenté dans les formules (5)-l ou (5)-2 et autre. Parmi ceux-ci, le perfluorocyclopentylidène est le plus préférable. 0 0 R 3 R 4 B p 5 6 R R x R2 y 0 0 0 5' c c (3) -2 R B R B R 6 B x y R 9 1 0 N 0 R 3 R 4 u 0 B R B (4) -1 5 R R x R2 y R 9 1 0 N 0 5 c c 6 (4) -2 R Pl B R R2 y F F R F F R 4 B\ R B 4 6 R R x y F F ,S) -2 c B R c R E R2 y R 1 R 2 dans les formules (1) à (5) représentent chacun élément entre un atome d'hydrogène et un groupe alkyle ayant 1 à 6 atomes de carbone, et ils peuvent être identiques ou différents l'un de l'autre. R3 R 4 dans les formules (1), (3)-l, (4)-l et (5)-l représentent chacun un élément entre un atome d'hydrogène, groupe alkyle ayant 1 à 6 atomes de carbone, un groupe cyano, un groupe aryle, un atome halogène, un groupe nitro, un groupe amino ou un groupe alkoxy, et ils peuvent être identiques ou différents l'un de l'autre. R9 dans la formule )-l et (4)-2 représente un atome d'hydrogène, un groupe alkyle ayant 1 à 6 atomes de carbone, un groupe cyano, groupe aryle, un atome halogène, un groupe nitro, un groupe amino ou un groupe alkoxy. R 5 Pl 6 dans les formules (1) à (5) représentent chacun groupe organique contenant trois groupes aryle, c'est-à-dire, un groupe organique dans lequel trois groupes aryle (Ar) sont liés à l'atome Z ayant une valence supérieure à 3. Le groupe organique contenant les trois groupes aryle dans le cas où l'atome Z a une valence de 3 est représenté dans la formule (6) et celui dans le cas où l'atome Z a une valence de 4 est représenté dans la formule (7). -Ar -N -Ar (6) 1 3 Ar Groupe atomique Ar ayant une double 2 Z -Ar liaison conjuguée 1 4 Ar3 Dans formules ci-dessus, chacun des groupes 2 3 aryle, Ar', # et Ar est un cycle benzénique que le groupe phényle, un cycle condensé tel que groupe naphtyle, hétérocycle tel que le groupe pyridyle ou des dérivés de ceux-ci. Les groupes aryle peuvent être identiques ou différents les uns des autres. Les dérivés peuvent être un groupe aryle dans lequel une partie ou la totalité des atomes d'hydrogène du cycle aromatique ou de l'hétérocycle sont substitués par au moins un élément choisi dans le groupe constitué d'un groupe alkyle, d'un groupe aryle, d'un atome halogène, d'un groupe nitro, d'un groupe alkoxy et d'un groupe cyano. L'atome tertiaire Z comprend un atome ayant une valence de 3 tel qu'un atome d'azote et un atome de phosphore ; et un atome ayant une valence de 4 qu'un atome de carbone et un atome de Si. Parmi ceux-ci, l'atome d'azote est préféré ... Dans ce cas, peut obtenir un coefficient d'absorption molaire élevé pour le composé photochrome en raison de l'interaction entre la capacité d'attraction des électrons due à l'atome d'azote et la capacité donneuse d'électrons due au squelette de diaryléthène. Dans le cas où l'atome Z a une valence de un des groupes aryle liés à l'atome Z peut être lié cycle B ou au cycle C directement ou par un groupe atomique ayant une double liaison conjuguée. Dans le cas où l'atome Z a une valence 4, l'atome Z peut être lié au cycle B ou au cycle C utilisant la liaison restante de l'atome Z qui ne porte pas de groupe aryle par un groupe atomique ayant une double liaison conjuguée. Le groupe atomique ayant une double liaison conjuguée entre le groupe contenant trois groupes aryle et le cycle B ou le cycle C allonge le système conjugué dans la molécule de composé photochrome, déplaçant ainsi la longueur d'onde d'absorption maximale de 1 isomère décoloré (forme à cycle ouvert) du composé du côté des grandes longueurs d'onde. Ceci permet non seulement à la lumière ultraviolette mais aussi à un laser ' semi conducteur tel que la lumière bleue d'isomériser le compose de la forme à cycle ouvert vers la forme à cycle fermé composé. C'est-à-dire, qu'un laser ultraviolet peut être remplacé par un laser bleu à semi-conducteur pour telle isomérisation, conduisant à diminuer la taille du dispositif à fonctionnement optique obtenu. Des exemples de groupe atomique ayant une double liaison conjuguée comprennent le groupe monoène (dans le cas où m 1 dans la formule suivante) ; et groupe diène (dans le cas où m 2 dans la formule suivante), le groupe phénylène et le groupe biphényle. R 12 _p##R M Dans la formule ci-dessus, Pl' et R- représentent respectivement un élément entre un atome d'hydrogène et un groupe alkyle ayant 1 à 6 atomes de carbone, et ils peuvent être identiques ou différents l'un de l'autre. Comme groupe phénylène, on peut utiliser o-, M- ou p-phénylène. Parmi ceux-ci, le p-phénylène le plus préférable, parce que le produit de la p-substitution peut annuler la vitesse de cristallisation du composé plus efficacement que celle des autres produits de substitution. Le composé photochrome ayant la structure chimique mentionnée ci-dessus peut produire une réaction photochromique, résultant de sa structure diarylique. Il peut aussi former un état solide amorphe stable par meme sans dispersion dans une matrice polymère, parce groupe volumineux contenant trois groupes aryle dans composé agit en annulant la vitesse de cristallisation. En outre, après répétition d'une telle réaction optique réversible, c'est-à-dire, de la réaction photochromique, entre les formes à cycle ouvert et fermé en réponse à un rayonnement lumineux, les propriétes optiques du composé sont à peine dégradées. De plus, deux isomères coloré et décoloré de ce composé sont thermiquement stables et irréversibles thermiquement, puisqu'ils ont tous deux respectivement une température transition vitreuse élevée supérieure à 100'C. On ignale qu'un composé photochrome dans lequel l'hétérocycle B porte un groupe alkylamino (un groupe ayant un atome d'azote lié à un groupe alkyle) présente une durabilité et une stabilité médiocres. Par contre, le composé photochrome selon la présente invention dans lequel l'hétérocycle B porte un groupe contenant trois groupes aryle (par exemple un groupe triarylamino) présente une excellente durabilité vis-à-vis des réactions photochromiques répétées, ce qui est nécessaire pour une utilisation pratique. Un procédé général de synthèse du composé photochrome ayant la structure chimique mentionnée ci dessus est décrit dans ce qui suit, mais ne se limite pas à celui-ci. ETAPE (a) BROMATION 3 B r Z1# Br, R--d x CH3COOH R Br x ETAPE (b) LIAISON A UN GROUPE CONTENANT TROIS GROUPES ARYLE Groupe contenant Br R 3 trois groupes Br 3 n-BuLi/hexane 1 / Pd(PPh R --U Br ZnCI R x 2 3)4 x Groupe contenant trois groupes aryle ETAPE (c) : LIAISON AU CYCLE 3 A Br R- R n-BuLi/hexane- F Ri R 1 x GrouDe contenant Groupe contenant x y Groupe contenant trois groupes trois groupes R- trois groupes aryle aryle On obtient un hétérocycle disubstitué par le brome par une réaction entre composé hétérocyclique, correspondant au cycle le brome (étape (a) : bromation). L'hétérocycle disubstitué par le brome obtenu est conduit à réagir avec chlorure de zinc pour donner un composé de zinc. Ensuite le composé de zinc est encore conduit à réagir avec un composé ayant un groupe contenant trois groupes aryle lié à de l'iode. En conséquence, on peut obtenir un composé dans lequel un atome de brome de l'hétérocycle disubstitué par le brome est substitué par le groupe contenant trois groupes aryle (é-ape (b) : liaison à un groupe contenant trois groupes aryle) . Dans le procédé l'étape (b) , on utilise de préférence un catalyseur au palladium. Ensuite, l'héterocycle monosubstitué par le brome . porte un groupe contenant trois groupes aryle obtenu dans l'étape (b) conduit à réagir avec du butyllithium pour subir un échange lithium-halogène, générant ainsi anion du groupe contenant trois groupes aryle. L'anion produit est ensuite conduit à réagir avec un composé à cycle A ayant un groupe éthène halogéné, pour obtenir un composé photochrome ayant le groupe contenant trois groupes aryle lié au squelette de diaryléthène (étape (c) : liaison au cycle procédé mentionné ci-dessus commence par une dibromation, suivie par l'échange d'un des atomes de brome par un groupe contenant trois groupes aryle, puis l'échange de l'autre atome de brome par le cycle A. Un autre procédé de synthèse du composé photochrome est présenté dans les formules suivantes, qui commence par la synthèse de l'hétérocycle B ayant un groupe contenant trois groupes aryle, suivie par l'iodation de la position 3 du cycle B, puis l'échange de l'iode avec le cycle A. ETAPE (d) :LIAISON A UN GROUPE CONTENANT TROIS GROUPES ARYLE Groupe contenant R 3 trois groupes Pl 3 aryle n-BuLi/hexane Pd(PPh x ZnC'2 3)4 R A Groupe contenant trois groupes aryle ETAPE (e) IODATION 3 Iiio i 3 RI, Groupe contenant x GrouDe #=tenant trois groupes trois groupes aryle aryle ETAPE (f) LIAISON AU CYCLE A A R P. 3 n-BuLi/hexane F F R \ x Groupe contenant contenant x P, 1 Groupe contenant trois groupes groupes trois groupes aryle aryle Dans l'étape (d), une solution contenant le cycle B, du n-BuLi et du chlorure de zinc est mélangée avec l'iode d'un groupe contenant trois groupes aryle, pour donner un cycle B ayant un groupe contenant trois groupes aryle. Dans l'étape (e), la position 3 du cycle B obtenu ayant un groupe contenant trois groupes aryle est iodée. Dans l'étape (f) , l'iode lié au cycle B est conduit à un échange avec le cycle A, pour donner le composé photochrome souhaité. Dans le cas de la synthèse d'un composé photochrome ayant une double liaison conjuguée entre son squelette de diaryléthène et le groupe contenant trois groupes aryle, on peut utiliser comme atome d'iode du groupe contenant trois groupes aryle un composé dans lequel une double liaison conjuguée est placée entre le groupe contenant trois groupes aryle et l'atome d'iode. Précisément, les composés photochromes préférables selon la présente invention sont comme suit. La formule (11) représente un composé photochrome obtenu en utilisant, comme groupe contenant trois groupes aryle, un groupe organique dans lequel trois groupes aryle sont liés à un atome d'azote puis en conduisant le groupe organique à se lier au squelette de diaryléthène directement sans qu'il y ait de double liaison conjuguée entre ceux-ci. La formule (12) représente un composé photochrome dans lequel le groupe contenant trois groupes aryle est-à-dire, un groupe ayant trois groupes aryle liés à atome d'azote) est lié directement au cycle C du squelette de diaryléthène. Pl R 4 Alr,,, /B R Bk Ar A3r X x P, A2r A A3r B R B X Ar A,r A'r Dans les formules ci-dessus, le cycle A est un groupe alicyclique, un cycle aromatique, un anhydride un groupe maléimide, comme c'est le cas du cycle A dans les formules (1) à (5). Lorsque le cycle A est un groupe alicyclique, il a de préférence de quatre à sept côtés Une partie ou la totalité des atomes d'hydrogène du groupe alicyclique peut être substituée par des atomes halogènes. Le cycle B des formules est un hétérocycle choisi dans le groupe constitué du furane, du thiophène et pyrrole. Le cycle C des formules est un cycle benzénique ses dérivés. Les dérivés comprennent les composés dans lesquels une partie ou la totalité des atomes d'hydrogène du cycle benzénique sont substitués par un groupe alkyle un atome halogène, un groupe amino, un groupe carboxyle, un groupe cyano, un groupe phényle ou autre. Pl 1 et R 2 dans les formules (11) et (12), comme c'est le cas avec ceux des formules (1) à (5), représentent respectivement un élément entre un atome d'hydrogène et un groupe alkyle ayant 1 à 6 atomes de carbone, et ils peuvent être identiques ou différents l'un de l'autre. p 4 et # dans les formules (11) et (12), comme c'est aussi le cas avec ceux des formules (1) à (5), représentent respectivement un élément choisi dans le groupe constitué d'un atome d'hydrogène, d'un groupe alkyle ayant de 1 à atomes de carbone, d'un groupe cyano, d'un groupe aryle, d un atome halogène, d'un groupe nitro, d'un groupe amino d'un groupe alkoxy, et ils peuvent être identiques ou différents l'un de l'autre. 1 2 3 Chacun des groupes aryle, Ar , Ar et Ar dans les formules (11) et (12), comme indiqué vis-à-vis des formules (6) et (7), représente un cycle benzénique, un cycle aromatique condensé, un hétérocycle ou des dérivés ceux-ci. Les groupes aryle peuvent être identiques ou différents les uns des autres. Les exemples préférables de composés photochromes représentés par les formules (11) et (12) son-, respectivement représentés par les formules (13) et (14). Les deux formes à cycle ouvert ci-dessus peuvent s'isomériser en leurs formes à cycle fermé irradiation avec de la lumière ultraviolette à 350 ou de la lumière ultraviolette inférieure, puis ensuite retransformer en forme à cycle ouvert par irradiation avec de la lumière visible à 450 nm ou plus. En outre les films minces amorphes formés chacun exclusivement le composé ci-dessus peuvent subir l'isomérisation de forme à cycle ouvert vers la forme à cycle fermé irradiation avec de la lumière bleue d'environ 400 nm plus de la lumière ultraviolette. Dans un tel cas où les films minces amorphes sont formés exclusivement par les composés représentés par les formules (13) et (14), comme le degré de liberté du groupe contenant les trois groupes aryle est restreint dans le film mince, l'angle entre plan d'un hétérocycle et l'autre plan de l'autre hétérocycle diminue de telle sorte que ces plans rapprochent en un même plan pour permettre aux électrons n de se conjuguer dans tous les trois groupes aryle. On considère ainsi que la longueur d'onde d'absorption de la forme à cycle ouvert se déplace du côté des grandes longueurs d'onde. En outre, les composés ont un taux d'isomérisation extrêmement élevé de presque 100 %. on pense que la raison en est ce qui suit. L'atome d'azote tertiaire possède une capacité d'attraction des électrons en raison de son électron non apparié, tandis que le cycle A a une capacité de donneur d'électron. Ceci conduit ' un transfert de charge entre l'atome d'azote et le cycle A, pour stabiliser les isomères. De plus, chaque forme à cycle ouvert ou fermé a une température de transition vitreuse supérieure à 100'C, étant ainsi thermiquement stable. Un autre exemple préférable de composé photochrome selon présente invention est représenté par formules (15) et (16) . Chacun des composés possède groupe atomique ayant une double liaison conjuguée avec respectivement de la triphénylamine comme R5 et R6 dans les formules générales mentionnées plus haut. La formule (15) représente un composé photochrome dans lequel groupe atomique ayant une double liaison conjuguée lié re le squelette de diaryléthène et triphénylamine, et la formule (16) représen#--e un composé photochrome dans lequel le groupe atomique ayant 1 2 2 Dans les formules ci-dessus, Ar J, Ar Ar , Rl et R sont identiques aux groupes respectifs dans formules (11) et (12). R 'l et R 12 dans les formules (15) et (16) représentent chacun un élément choisi dans le groupe constitué d'un atome d'hydrogène et d'un groupe alkyle ayant 1 à 6 atomes de carbone, et ils peuvent être identiques ou différents les uns des autres. Un tel composé photochrome, comme représenté dans les formules (15) et (16), qui comprend un groupe ayant une double liaison conjuguée entre le squelette de diaryléthène et la triphénylamine, possède un système conjugué allongé dans la molécule de composé photochrome, conduisant à un déplacement de la longueur d'onde d'absorption maximale de la forme à cycle ouvert vers le côté des grandes longueurs d'onde. En conséquence, même un rayonnement supérieur à 400 nm peut provoquer l'isomérisation vers la forme à cycle fermë#. Ces composés peuvent être synthétisés de la même façon que par le procédé mentionné ci-dessus, excepté qu'on utilise le composé iodé suivant ayant trois groupes aryle comme composé ayant trois groupes aryle dans l'étape ou (d). Dr res exemples préférables de composés photochromes selon la présente invention sont représentés par les formules (17) et (18) . Chacun des composés a un groupe atomique ayant une double liaison conjuguée avec respectivement la triphénylamine comme R 5 et R6 dans formules générales mentionnées ci-dessus. La formule représente un composé photochrome dans lequel l'atome carbone ayant trois groupes aryle est lié à la structure de diaryléthène par une double liaison conjuguée de 1 plus de 2 groupes phénylène. La formule (18) représente un composé photochrome dans lequel l'atome de carbone ayant trois groupes aryle est lié à la structure de diaryléthène ayant un cycle C par une double liaison conjuguée de 1 ou plus de 2 groupes phénylène. Dans les formules ci-dessus, chacun des groupes aryle, . Ar 3 et Ar 4 représente un cycle benzénique tel que le groupe phényle, un cycle condensé tel que le groupe naphtyle, un hétérocycle tel que le groupe pyridyle des dérivés de ceux-ci. Les groupes aryle peuvent être identiques ou différents les uns des autres. R 1 , R 3 et R4 dans les formules (17) et (18) sont des groupes atomiques similaires aux groupes respectifs des formules (11) et (12). Le symbole "n" est égal à un entier de 1 ou 2. Dans le groupe phénylène utilisé comme diène conjugué, une partie ou la totalité atomes d'hydrogène de celui-ci peuvent être substitués par un groupe alkyle, un groupe alkoxy, un groupe nitro, un groupe cyano, un atome halogène, un groupe amino ou autre, dans la mesure où cela n'a pas d'effet néfaste. Dans les composés photochromes représentés par les formules (17) et (18), le triarylméthylène volumineux annule la vitesse de cristallisation, pour former un état amorphe stable. En outre, la présence groupe phénylène, c'est-à-dire, la présence d'une double liaison conjuguée, peut déplacer longueur d'onde pour la réaction de fermeture de cycle vers le cô##é des grandes longueurs d'onde, et, par conséquent, même un rayonnement d'une longueur d'onde supérieure à 400 nm peut provoquer la réaction d'isomérisation. Les composés photochromes peuvent être synthétisés de la même façon que dans 1 etape (b) ou (d) du procédé mentionné plus haut, à l'exception de l'utilisation d'un composé dans lequel le groupe triarylméthylène est lié à l'iode par un groupe monophénylène ou diphénylène, comme représenté dans les formules suivantes. Les composés photochromes mentionnés ci-dessus représentés selon les formules (11) à (18) ont une vitesse de cristallisation reduite en raison du groupe volumineux portant trois groupes aryle, formant ainsi un film mince amorphe par -mêmes. Les films minces amorphes formés peuvent aussi présenter la réaction photochrome réversible comme c'est le cas avec les composés dans un système liquide contenant les composés. En outre, de tels films minces amorphes sont composés des composés photochromes. Ceci est différent des films minces classiques dans lesquels le composé photochrome est dispersé dans une matrice polymère (désigné ci-après par "fi-lm mince de type dispersé"). Par conséquent, les films minces selon la présente invention présentent une plus grande modification des propriétés optiques, par exemple, du coefficient d'absorption de la lumière, de l'indice de réfraction, du pouvoir optique rotatoire, de la permittivité ou autre, due à l'isomérisation que le type classique du film mince dispersé. Précisément, l'indice de réfraction du film mince constitué molécules photochromes de la présente invention modifié de l'ordre de 10-2 ou plus par l'isomérisation, tandis que celui du film mince classique de type dispersé est modifié de l'ordre de 10-4. De plus, en utilisant le film mince selon la présente invention on peut l'utiliser pour une voie de transmission optique d'un dispositif commutation optique, à condition que ce soit dispositif de commutation optique à grande vitesse capable d'effectuer une commutation dans un intervalle de quelques nanosecondes. Le film mince amorphe constitué des composés photochromes selon la présente invention peut être formé par un procédé de revêtement, qui est généralement utilisé pour former un film mince organiquef y compris le procédé de revêtement par centrifugation, le procédé par applicateur spiralé, le procédé par trempage, le procédé par fusion extrusion et le procédé par pulvérisation. Précisément, le film mince de composé photochrome peut etre formé par : dissolution du composé photochrome dans solvant organique ayant une viscosité élevée (par exemple, le toluène, l'acétate de butyle et les alcools application de la solution obtenue sur un support; volatilisation du solvant par traitement thermique environ 80 à 1500C. Le film mince obtenu présente une réact' photochrome, c'est-à-dire, une isomérisation, en réponse a une irradiation par de la lumière à 'ine longueur d'onde spécifique. [Dispositif à fonctionnement optique] Le dispositif à fonctionnement optique selon la présente invention utilise un film mince amorphe constitué de composé photochrome de la présente invention. Le dispositif à fonctionnement optique approprié comme mémoire optique comprend un support; une couche d'enregistrement placée sur le support, la couche d'enregistrement étant constituée d'un film mince amorphe du composé photochrome selon la présente invention. Selon la présente invention, le dispositif fonctionnement optique comprend un type quelconque d'introduction de lumière provenant du support l'introduction de lumière directement vers la couche enregistrement, la lecture de l'intensité de la lumière fléchie, l'utilisation d'une différence transmittance de la lumière pour l'enregistrement et la lecture, et l'utilisation d'une différence d'indice de réfraction pour l'enregistrement et la lecture. Comme illustré sur la Fig. 1, le dispositif à fonctionnement optique Pl appartient aux types introduction de lumière à partir du support et de lecture de l'intensité de la lumière réfléchie. Ce dispositif comprend un support translucide 1, une couche d'enregistrement 2 constituée du film mince de composé photochrome placée sur le support 1, et d'une couche réfléchissante 3 placée sur la couche d'enregistrement 2. Comme support 1, on peut utiliser tout support translucide, par exemple du verre très transparent, du plastique et autre tel que de la résine de polyester, de la résine acrylique, de la résine de polyamide, de résine de polycarbonate, de la résine de polyoléfine, la résine phénolique, de la résine époxy et de la résine de polyimide. support 1 a de préférence une épaisseur de 0, à 1,5 Lorsque l'épaisseur est inférieure à intervalle, le support peut être déformé facilement. contre lorsque l'épaisseur est plus grande que intervalle, la transmittance de la lumière pour l'enregistrement et la lecture diminue, conduisant à dégradation des propriétés du dispositif. couche d'enregistrement 2 est composée du film mince de composé photochrome de la présente invention Comme décrit plus haut, le film est constitué du composé photochrome à l'état amorphe et il peut être formé à partir du composé photochrome par lui-même par un procédé de revetement sans dispersion dans une matrice polymère. couche d'enregistrement 2 a de préférence une épaisseur de 100 À à 5 pm, et plus préférentiellement de 1000 À à 1 pm. Lorsque l'épaisseur est de 100 À ou inférieure, il n'est pas possible de modifier les propriétés optiques d'une couche d'enregistrement aussi fine par rayonnement lumineux. Par contre, lorsque la couche d'enregistrement a une épaisseur trop grande de 5 pm ou supérieure, le taux de photo -prot ect ion de la couche dans le sens de l'épaisseur diminue défavorablement. En outre, comme la couche d'enregistrement de la présente invention est un film mince constitué du composé photochrome par lui-même, il a une densité plus élevée de composé photochrome que le film mince classique de type dispersé. Ceci conduit à une grande modification des propriétés optiques par le rayonnement lumineux suffisante pour être détectable ma-me dans le cas où la couche d'enregistrement a une faible épaisseur de 1 micron. La couche réfléchissante 3 est une couche de réflexion de la lumière incidente qui est passée travers la couche d'enregistrement, et constituée d' métal ou d'un semi-métal incorruptible ayant un indice de réflexion élevé par dépôt de vapeur ou autre. Le métal peut comprendre Au, Al, Ag, Cu, Cr, Ni et autre, et le semi-métal peut comprendre Si et autre. La couche réfléchissante 3 a de préférence une épaisseur de 50 à 3000 A, et plus préférentiellement de 100 à 3000 À. Si 'épaisseur est inférieure à 50 A, la couche réfléchissante est trop fine pour réfléchir suffisamment la lumière transmise par la couche d'enregistrement. contre, une épaisseur de la couche réfléchissante d'environ 3000 À est suffisante pour réfléchir la plupart de la lumière transmise, et par conséquent la couche réfléchissante n'a pas besoin d'avoir une épaisseur supérieure à 3000 A. Une telle épaisseur inutilement grande empêche la miniaturisation du dispositif a fonctionnement optique obtenu et, en outre, elle conduit à augmenter le coût du dispositif. Le dispositif à fonctionnement optique, Pl, ayant la structure mentionnée ci-dessus est capable d'enregistrer de l'information par isomérisation du composé photochrome est-à-dire, l'isomère A) de la couche d'enreaistrement isomère B par la lumière incidente L_ provenant du côté du support 1. Dans ce cas, les isomères A et B sont désignés respectivement par isomère à l'état ini-11-ial et isomère à l'état d'enregistrement. Bien qu'il n'y ait de limitation vis-à-vis de laquelle entre la forme cycle ouvert et la forme à cycle fermé du composé qui est utilisée comme isomère à l'état d'enregistrement, on préfère en général décider d'utiliser la forme à cycle ouvert (décolorée) comme isomère à l'état initial utiliser la forme à cycle fermé (colorée) comme isomère l'état d'enregistrement. Dans un tel système préférable, on utilise une source de lumière à ondes courtes pour l'enregistrement. La lumière à ondes courtes donne un plus petit diamètre de tache sur la couche d'enregistrement, conduisant à une densité d'enregistrement plus élevée. L'information enregistrée peut être effacée par irradiation avec de la lumière ayant une longueur d'onde telle qu'elle retransforme l'isomère B, qui est formé par l'enregistrement, en isomère A. L'information enregistrée peut être lue en envoyant lumière L2 puis en détectant la lumière L2 en sortie après sa transmission par la couche d'enregistrement 2 et réflexion par la couche réfléchissante 3. Comme lumière L2, c'est-à-dire comme lumière de lecture, on peut utiliser toute lumière ayant une longueur d'onde telle qu'elle donne une différence optique détectable entre les isomères A et B. Cependant, on utilise en genéral de la lumière pour enregistrer ou de la lumière pour effacer pour diminuer le nombre de sources lumière dans le dispositif à fonctionnement optique, pour satisfaire la demande de miniaturisation du dispositif ' fonctionnement optique. Dans le cas de l'utilisation de la lumière d'enregistrement pour lire l'information enregistrée, la lumière peut être partiellement absorbée une partie non enregistrée de la couche d enregistrement. Par contre, dans le cas de l'utilisation de lumière pour l'effacement, la lumière peut être partiellement absorbée par une partie enregistree de la couche d'enregistrement. Toutefois, le réglage la lumière de lecture afin d'avoir une intensité plus faible que celle pour l'enregistrement et l'effacement peut empêcher d'enregistrer une information nouvelle un effacement indésirable de l'information enregistrée. En conséquence, la lecture de l'information enregistree peut être effectuée en lisant l'intensité de la lumière L2 réfléchie par une partie enregistrée de la couche d'en regi st rement dans le cas de l'utilisation de la lumière d'enregistrement, ou en lisant l'intensité de la lumière L2 réfléchie par une partie non enregistrée de la couche d'enregistrement dans le cas de l'utilisation de la lumière d'effacement. Le dispositif à fonctionnement optique P2 illustré sur la . 2 appartient aux types à introduction de lumière partir du support et à lecture d'une différence d'absorbance de la lumière réfléchie. Le dispositif à fonctionnement optique P2 a un support opaque l' pour réfléchir la lumière de sorte qu'il ne nécessite de couche réfléchissante supplémentaire comme la couche réfléchissante 3 du dispositif optique Pl. Sur le support 1', on place la couche d'enregistrement 2 de film mince de composé photochrome de la présente invention. Le support opaque l' peut être constitué de plastique opaque tel que de la résine époxy, des céramiques telles que de l'alumine, du métal tel de l'aluminium et de l'or ou autre. Le support l' de préférence une épaisseur de 0,5 à 1,5 mm. Lorsque l'épaisseur est inférieure à cet intervalle, le support est déformé facilement. Par contre, lorsque l'épaisseur est supérieure à cet intervalle, la trans.mittance de la 1 . 1 lumière pour l'enregistrement et la lecture diminue, conduisant à une dégradation des propriétés du dispositif obtenu. Comme c'est le cas avec le dispositif à fonctionnement optique Pl, couche d'enregistrement 2 est constituée du film mince composé photochrome ayant une épaisseur d'environ 100 5 pm. Le dispositif à fonctionnement optique P2 ayant la structure mentionnée ci-dessus peut enregistrer de l'information par isomérisation du composé photochrome (c'est-à-dire, l'isomère A) de la couche d'enregistrement en isomère B par la lumière incidente provenant du côté de la couche d'enregistrement 2. L'information enregistrée peut être effacée un rayonnement lumineux ayant une longueur d'onde telle que l'isomère B peut se retransformer en isomère A. De façon similaire au dispositif à fonctionnement optique Pl, l'information enregistrée peut être lue par de la lumière ayant une longueur d'onde telle qu'elle donne une différence détectable de propriétés optiques entre les isomères. Comme lumière de lecture, on utilise dans la pratique la lumière d'enregistrement ou la lumière d'effacement. En réglant la lumière de lecture pour qu'elle ait une intensité plus faible que celles d'enregistrement et d'effacement, on peut lire l'absorbance de la lumière réfléchie par le support 11 pour lire l'information enregistrée sans enregistrement d'information nouvelle effacement indésirable de l'information enregistrée. Le dispositif à fonctionnement optique P3 illustré sur la Fig. 3 appartient aux types utilisant une différence de transmittance de la 'Lumière entre les lumières incidente et de sortie pour lire 'information. Dans le dispositif à fonctionnement optique P3, la couche enregistrement 2 du film mince de composé photochrome selon la présente invention est placée le support translucide 1. Comme support translucide 1, on peut utiliser tout support qui peut être utilisé dans le dispositif à fonctionnement optique Pl. De plus, comme composé photochrome pour la couche d'enregistrement, on peut utiliser des composés similaires à ceux utilisés dans les dispositifs à fonctionnement optique Pl et . Bien sûr, dispositif à fonctionnement optique P3 doit être constitué de telle sorte qu'il donne une différence de transmittance de la lumière suffisamment grande. Dans le dispositif à fonctionnement optique P3, le composé photochrome (c'est-à-dire, l'isomère A) de la couche d'enregistrement slisomérise en isomère B par la lumière L3 envoyée par le côté de la couche enregistrement 2, pour enregistrer l'information. 'information enregistrée peut être effacée par irradiation avec de la lumière ayant une longueur d'onde telle que l'isomère B peut se retransformer en isomère A. De la même façon que pour le dispositif à fonctionnement optique Pl, l'information enregistrée peut être lue par de la lumière ayant une longueur d'onde telle qu'elle donne une différence détectable de propriétés optiques. Comme lumière de lecture, on utilise dans pratique la lumière d'enregistrement ou la lumière d'effacement. Le réglage de la lumière de lecture pour avoir puissance inférieure à celles d'enregistrement et d'effacement peut empêcher l'enregistrement d'une information nouve-'l'e ou l'effacement indésirable de l'in #`:ormat ion enregistrée. Dans le cas oÙ la lumière d'enregistrement est utilisée comme lumière de lecture L4, l'intensité de la lumière réfléchie par une partie enregistrée de la couche d'enregistrement 2 est lue pour lire l'informat' enregistrée. Par contre, dans le cas où la lumière d'effacement est utilisée comme lumière de lecture l'intensité de la lumière L4 réfléchie par une partie enregistrée de la couche d'enregistrement 2 est lue pour lire l'information enregistrée. Le dispositif à fonctionnement optique P3 est aussi utilisable pour lire l'information enregistrée rapport à une différence d'indice de réfract' lorsqu'il est incorporé dans un système optique comme représenté sur la Fig. 4. Comme le film mince de composé photochrome de la présente invention a une grande différence d'indice de réfraction entre ses isomères, l'information enregistrée peut être lue en utilisant une telle différence d'indice de réfraction. Ainsi, ce type de système optique peut être utilisé pour une mémoire à enregistrement tridimensionnel et une mémoire à hologramme. Dans le système optique de la Fig. 4, le dispositif à fonctionnement optique P3 est conçu de telle sorte qui faisceau de lumière obtenu par le séparateur de faisceau 21 est réfléchi par le miroir 22a pour être introduit vers la couche d'enregistrement 2 du dispositif à fonctionnement optique P3 et que le reste de la lumière est réfléchi par le miroir 22b pour être introduit vers la couche d'enregistrement 2 du disposill-if à fonctionnement optique P3 par l'obturateur Sl. Comme représenté sur la Fig. 4A, afin d'enregistrer 1'' formation sur la couche d'enregistrement 2 d'effacer de l'information de la couche d'en--egist-rement 2, on envoie de la lumière capable de provoquer réaction photochromique puis elle est réfléchie par miroirs 22a et 22b pour être introduite vers la couche d'enregistrement 2, l'obturateur SI étant ouvert. Comme lumière de lecture de l'information, on peut utiliser toute lumière ayant une longueur d'onde telle qu'elle donne une grande différence d'indice de réfraction entre la lumière transmise par la partie enregistrée de la couche d'en regi s t rement et celle transmise la partie non enregistrée. Cependant, on utilise préférence de la lumière ayant la même longueur d'onde que celle de la lumière d'enregistrement ou d'effacement pour diminuer le nombre de sources de lumière dans le dispositif à fonctionnement optique, pour satisfaire la demande de miniaturisation du dispositif à fonctionnement optique. La lecture de l'information enregistrée dans ce système est effectuée avec l'obturateur SI fermé comme représenté sur la Fig. 4B. L'un des faisceaux qui est passé par le séparateur de faisceau 21 est réfléchi par le miroir 21-2a, pour être introduit vers la couche d'enregistrement 2 du dispositif à fonctionnement optique P3. L'autre faisceau est réfléchi par le miroir 22b puis bloqué par l'obturateur SI. Ensuite, la répartition de l'indice de réfraction la lumière transmise par la couche d'en-registrement 2 le support est détectée par le détecteur 25. Selon la différence entre la répartition de l'indice de réfraction détecté t la répartition initiale avant l'enregistrement, l'information enregistrée peut être lue . Tous les dispositifs à fonctionnement optique illustrés sur les Fig. 1 à 3 ont chacun un support et une couche enregistrement, et certains des dispositifs nécessitent en plus une couche réfléchissante en fonction des systemes de lecture et d'enregistrement. Cependant, comme illustré sur les Fig. SA et 5B, les dispositifs peuvent avoir une structure en multicouches dans laquelle une couche protectrice couvre la couche réfléchissante ou la couche d'enregistrement, si nécessaire. Fig. SA représente un dispositif à fonctionnement optique ayant une couche protectrice 4 couvrant couche d'enregistrement 2, et la Fig. 5B représente celui ayant une couche protectrice 4 couvrant couche réfléchissante 3. Comme couche protectrice, on peut utiliser un film mince de résine transparente telle que du poly(méth)acrylate et du polycarbonate. Ensuite, le dispositif à fonctionnement optique approprié pour un dispositif de commutation optique est décrit ci-dessous. Le dispositif à fonctionnement optique pour une commutation optique comprend un support translucide, une couche de plastique transparent placée sur le support; un premier et un second guide d'ondes optiques formés à l'intérieur de la couche de plastique transparent, chacun desquels a une première et une seconde ramification pour dévier lumière passant par le premier et le second guide d'ondes optiques. Le premier guide d'ondes optiques entre première et la seconde ramification est couvert d'une couche de gainage constituée du fi-lm mince de compose photochrome selon la présente invention. Comme exemple spécifique, un dispositif H de guide d'ondes optiques de type 2 x 2 Mach-Zehnder est représenté sur Fig. 6. Dans le dispositif H de guide d'ondes optiques, le support de guide d'ondes optiques 11 constitué de matériau transparent tel que du verre, on place une couche de plastique transparent 12 dans laquelle guides d'ondes optiques sont insérés. La couche plastique 12 peut être constituée de polyméthacrylate méthyle (PMMA) ou autre. La couche de plastique 12 constituée des couches inférieure et supérieure 12a, 12b et obtenue comme suit : la couche inférieure de plastique 12a constituée de PMMA fluoré sur laquelle le premier et le second guide d'ondes optiques 14, 15 sont placés par insertion est formée sur le support 11 : et ensuite la couche supérieure de plastique 12b est placée sur la couche inférieure de plastique 12a de façon à englober les couches de plastique. Les guides d'ondes optiques 14, sont formés dans le sens de déplacement du signal lumineux. Chaque guide d'ondes optiques possède deux crochets où les guides d'ondes optiques 14, 15 se rapprochent l'un de l'autre (c'est-à-dire, où la largeur entre les guides d'ondes optiques est plus petite), pour former deux ramifications, Bl et B2. La section 16 à fonctionnement optique, c'est-à-dire une couche de inage constituée d'un film mince de composé photochrome, est placée entre les ramifications Bl et B2 du premier guide d'ondes optiques 14. Le dispositif H de guide d'ondes optiques peut présenter une fonction de commutation comme décrit dans ce qui suit. Tout d'abord, un signal lumineux (par exemple, de la lumière infrarouge ayant une longueur d'onde de 1,55 pm) est introduit vers le premier et le second guide d'ondes optiques 14, 15 par l'extrémité respective de ceux-ci, c'est-à-dire, le port 1 et le port 2. Les signaux lumineux qui sont passés le premier et le second guide d'ondes optiques 14, s'associent ou interfèrent entre eux à la ramification Ces lumières s'associent l'une à l'autre à nouveau à ramification B2. Lors de l'irradiation, à partir l'arrière du support 11, une lumière capable d'isomériser le composé photochrome contenu dans la section 16 ' fonctionnement optique (lumière ultraviolette de 380 nm ou inférieure ou lumière bleue de 380 à 450 nm, par exemple), la lumière traverse le support 11 et la couche inférieure de plastique 12a et ensuite isomérise le composé photochrome de la section à fonctionnement optique 16. Ainsi, l'indice de réfraction de la lumière passant par le premier guide d'ondes optiques 14 est modifié à la section à fonctionnement optique 16. En conséquence, lorsque la lumière passant par le premier guide d'ondes optiques 14 s'associe avec la lumière passant par le second guide d'ondes optiques 15 à la ramification B2, ces lumières interfèrent l'une avec l'autre en fonction de la différence de phase entre elles. Ensuite, les lumières sortent respectivement des guides d'ondes optiques 14, 15 par les ports 3, 4. En résultat, les lumières de sortie sont différentes de la lumière respective d'entrée en intensité. En d'autres termes, les rapports d'intensité entre la lumière de sortie et la lumière d'entrée aux ports 3, 4 sont respectivement modifiés. Par conséquent, la différence de phase de la lumière à la ramification B2 peut être contrôlée en modifiant l'indice de réfraction dû à la section 16 à fonctionnement optique par irradiation avec de la lumière pour isomériser le composé photochrorme (lumière d'isomérisation), et un tel contrôle approprié de la différence de phase de la lumière peut rendre possible contrôle de façon appropriée de l'intensité de sortie la lumière aux ports 3 et 4, conduisant à obtenir fonction de commutation. De préférence, la longueur optimale de la section à fonctionnement optique est déterminée en fonction l'ampleur de la modification de l'indice de réfraction. Ainsi, en utilisant le composé photochrome de la présente invention, on peut obtenir une commutation optique peut être contrôlée seulement par de lumière. commutation optique classique posait problème d'utiliser un matériau photoréfléchissant auquel un voltage ou un courant devait être appliqué pour faire fonctionner la commutation optique. Par contre, comme la commutation optique utilisant le film mince de composé photochrome selon la présente invention peut être contrôlé seulement par de la lumière, il peut fonctionner sans consommer aucune énergie supplémentaire. En outre, le dispositif à fonctionnement optique pour une commutation optique utilisant le film mince de composé photochrome selon la présente invention a une excellente capacité de commutation à grande vitesse, en raison l'isomérisation rapide par la seule irradiat* lumineuse. EXEMPLES EXEMPLE PRATIQUE 1 composé photochrome de type tr-iphénylamine et dispositif à fonctionnement optique utilisant celui-c#. [Synthèse du composé photochrome] Le composé photochrome de type triphénylamine est synthétisé selon les réactions représentées sur la Fig. 7. Etape 1 : synthèse du 2,4-diméthylthiophène mélange 25,5 g (0,26 m.ole) de 3-méthylthiophène, 125 ml d'éther anhydre et 33,2 g de TMEDA (t ét ramét hyl é thyl ènedi amine) dans un tricol de 300 ml et on refroidit à O'C. Au mélange refroidi, on ajoute lentement au goutte-à-goutte une solution de n-BuLi obtenue en dissolvant 204 ml de n-butyllithium (n-BuLi) dans de l'hexane. Après le goutte-à-goutte, la solution résultante est agitée durant une heure à OOC et durant deux heures à température ambiante. En plaçant à nouveau la solution résultante sur bain de glace, on ajoute 17,5 ml d'iodure de méthyle à celle ci. Ensuite on agite la solution durant deux heures à et durant trois heures à température ambiante. Apres l'agitation, la solution est séparée en une phase organique et une phase aqueuse par addition d' Ensuite la phase aqueuse est extraite avec de l'éther. La phase organique est lavée avec de l'acide chlorhydrique dilué et encore avec de l'eau, puis est ensuite séchée avec du sulfate de magnésium anhydre. ---e sulfate de magnésium utilisé est éliminé par filtration sur verre, puis le solvant est éliminé sous vide. Le liquide obtenu est purifié par chromatographie sur colonne de gel de silice et distillé sous vide, donnant ainsi un liquide décoloré de 2,4-diméthylthiophène. Le rendement de cette étape est de 19,8 g, et le taux de rendement est de 68 %. (2) Etape 2 : synthèse du 2,4-diméthyl-5-#4-(N,#,"-bis(4 mét-hylphényl)amino)phényl)thiophène. on place 22,4 g (0,2 mole) du 2,4-diméthylthiophène obtenu dans l'étape 1 dans un tricol, et on y ajoute 200 ml 'éther éthylique anhydre et 22, 5 g 22 mole) de TMEDA. Ensuite, on ajoute au mélange 1.77 de solution de butyl lithium/hexane (1,4 mole/1) agitant à température ambiante. Ensuite on agite la solution résultante durant deux heures à température ambiante. Après les deux heures d'agitation, on ajoute 200 ml de solution de chlorure de zinc/éther (0,2 mole de chlorure de zinc) à la solution résultante, suivie par une autre agitation de cinq heures à température ambiante. La solution obtenue est appelée solution réactionnelle A. Dans un autre tricol de 500 ml, on mélange 92, 3 g (0,2 mole) de 4-iodo-4',4"-diméthyltriphénylamine, 2,31 g (0, mole) de tétrakis(triphénylphosphine) palladium et 200 ml de tétrahydrofurane anhydre. On agite ensuite le mélange durant une heure à température ambiante. Après une heure d'agitation, le mélange est introduit au goutte-à-goutte dans la solution réactionnelle A, qui a été préparée comme décrit ci-dessus, à température ambiante. Ensuite, le système réactionnel est chauffé à 50" puis on agite durant deux heures à 500C et on agite encore durant cinq heures à température ambiante. Après l'agitation, on sépare la solution obtenue en une phase organique et une phase aqueuse en ajoutant de l'eau. Ensuite la phase aqueuse est extraite par de l'éther. La phase organique est lavée avec de l'acide chlorhydrique dilué et ensuite avec de l'eau, puis elle est séchée par du sulfate de magnésium anhydre. Le sulfate de magnésium utilisé est éliminé par filtration sur verre, puis ensuite le solvant est éliminé sous vide. Le liquide obtenu est purifié par chromatographie sur colonne de gel de silice et distillé sous vide, donnant ainsi un liquide décoloré de 2,4-diméthyl-5-(4-(N,N' (4-méthylphényl)amino)phényl)thiophène. Le rendement cette étape est de 70,74 g, et le taux de rendement de 92 %. (3) Etape 3 : synthèse du 3-iodo-2,4-diméthyl-5-(4-(N,N' bis(4-méthylphényl)amino)phényl)thiophène. On place 38,3 g (0,1 mole) du 2,4-diméthyl- -(4 (N,N'-bis(4-méthylphényl)amino)phényl)thiophène obtenu dans l'étape précédente dans un tricol, et on y . oute 650 ml d'acide acétique et 650 ml de tétrachlorure de carbone. On ajoute ensuite une solution obtenue en dissolvant une solution aqueuse d'acide iodique (acide iodique : 3,8 g (0,022 mole)) dans 10 ml d'eau, et 8,73 g 034 mole) d'iode. Ensuite, on porte le mélange obtenu reflux par chauffage durant deux heures. Apres le reflux à chaud, la solution obtenue est séparée une phase organique et une phase aqueuse en ajoutant de l'eau. Ensuite on extrait la phase aqueuse avec du chloroforme. La phase organique est lavée avec une solution aqueuse de carbonate de sodium, du thiosulfate de sodium et encore avec de l'eau, et elle est ensuite séchée avec du sulfate de magnésium anhydre. Le sulfate de magnésium utilisé est éliminé par filtration sur verre, puis le solvant est éliminé sous vide. Le liquide obtenu est purifié par chromatographie sur colonne de gel de silice et distillé sous vide, donnant ainsi un liquide décoloré de 3-iodo-2,4-diméthyl-5-(4-(N,N'-bi-s(4 méthylphényl)amino)phényl)thiophène. Le rendement de cette étape est de 36, 65 g, et le taux de rendement est de 72 %. (4) Etape 4 : synthèse du composé photochrome représenté par formule (21). place 35,63 g (0,07 mole) du composé obtenu dans l'étape 3 dans un tricol de 500 ml, et on y ajoute 150 de tétrahydrofurane anhydre. On refroidit le mélange plaçant le ballon dans un bain de carboglace/méthanol. Au mélange refroidi, on ajoute lentement au goutte-à-goutte 75 ml (0,105 mole) de solution de n-butyllithium - BuLi /hexane. Après le goutte-à-goutte, on agite solution résultante durant une heure à -78'C. Ensuite, on ajoute à la solution résultante 2,35 (0,0175 mole) de perfluorocyclopentène, suivi par agitation durant cinq heures à O'C. Après l'agitation, on sépare la solution en une phase organique et une phase aqueuse par addition d'eau. Ensuite la phase aqueuse est extraite avec de l'éther. La phase organique est lavée avec de l'acide chlorhydrique dilué et encore avec de il . puis elle est séchée avec du sulfate de magnésium anhydre. Le sulfate de magnésium utilisé est éliminé filtration sur verre, puis le solvant est éliminé sous vide Le liquide obtenu est purifié par chromatographie sur colonne de gel de silice et distillé sous vide donnant ainsi le solide blanc souhaité de composé photochrome représenté par la formule (21). Le rendement de cette étape est de 38,08 g, et le taux de rendement est de 58 %. Pour chacun des composés obtenus dans les étapes mentionnées ci-dessus, on effectue une analyse structurale au moyen de 1H-RMN, 13C-RMN, FTIR et CPG/MS. D'après les résultats, il est confirmé que tous les composés sont les produits souhaités. [Caractéristiques du composé photochrome] 1. Propriétes d'absorption optique Pour composé photochrome obtenu, on examine modification de l'absorbance due à une irradiation par la lumière ultraviolette. C'est-à-dire qu'on mesure spectres d'absorption du composé photochrome obtenu dans l'hexane avant et après l'irradiation par la lumière ultraviolette. Les résultats sont présentés sur la Fig. 8. Comme indiqué sur la Fig. 8, le composé avant irradiation par la lumière ultraviolette (c'est-à-dire, la forme à cycle ouvert) a des longueurs d'onde maximales de 306 et 333 nm. En outre, on observe que le composé présente un grand coefficient d'absorption molaire à ces points, dont les valeurs spécifiques sont de 48000 (306 nm) et de 52000 (333 nm) . Lorsqu'on irradie le compose avec de la lumière ultraviolette de 313 nm de longueur d'onde, la solution contenant le composé prend couleur bleue. Et on observe une absorption maximale proche de nm et le coefficient d'absorption molaire à ce point de 21000. 2. Réaction photochromique et stabilité du composé photochrome. Le composé photochrome selon la formule (21) présente une réaction d'isomérisation représentée par les formules suivantes. d'autres termes, la forme à cycle ouvert (21) f erme cycle, c'est-à-dire, subit réaction de fermeture de cycle, par l'irradiation la lumière ultraviolette, pour devenir une forme cycle fermé (21a). Ensuite la forme à cycle fermé se retransforme en forme à cycle ouvert (21), c'est-à-dire, subit une réaction d'ouverture de cycle, par l'irradiation à la lumière visible. Les réactions de fermeture de cycle et d'ouverture de cycle ont respectivement un rendement quantique de 0,44 et de 0,005. En outre, on observe que le composé avec de la lumière à un état photo-stationnaire a un taux d'isomérisation vers la forme à cycle fermé (21a) de presque 100 %. Selon les résultats des mesures par DSC, la forme à cycle fermé (21) a une température de transition vitreuse de 103 et celle de la forme à cycle ouvert (21a) est proche 124'C. Il est nouveau qu'un tel composé photochrome de diaryléthène présente une température de transition vitreuse supérieure à 100'C. La forme à cycle fermé (21a) a un pic pyrétique, résultant de l'isomérisation due à la chaleur (retransformation par la chaleur) à environ 180'C. Ceci montre une chaleur d'environ 200'C peut conduire à la réaction d'ouverture de cycle vers la forme à cycle ouvert (21a), bien qu'elle soit suffisamment stable à température ambiante. [Production d'un film mince de composé photochrome) Le composé photochrome de triarylphénylamine (21) synthétisé selon le procédé mentionné plus haut est dissous dans du toluène. La solution de toluène obtenue est appliquée sur un support de silice par un procédé de revêtement par centrifugation, suivi une cuisson à 900C, pour obtenir un film mince de composé photochrome de triarylphénylamine (épaisseur du film . 1 pm). On examine le film mince obtenu par diffraction aux rayons X et aussi par microscope à polarisation. On observe seulement un large halo lors la mesure par diffraction aux rayons X. Et lors de 'observation au microscope à polarisation, on observe film noir parce que la lumière n'est pas transmise par celui-ci à travers les prismes de Nicol croisés. En conséquence, il est prouvé que ce film mince est un film amorphe homogène. Il est aussi prouvé que, même après avoir laissé le film mince durant plus de six mois, il a à peine de défauts dus à une cristallisation, et par conséquent, les propriétés du film mince ne sont pas degradées. Ceci est étonnant, lorsqu'on le compare avec un film mince organique classique, qui est plus susceptible de cristalliser et, s'il est laissé durant une longue période, cristallise facilement et dont les parties cristallisées forment un défaut pour dégrader les propriétés du film mince. [Propriétés du film mince] 1. Réactions photochromiques La Fig. 9 montre les spectres d'absorption du film mince obtenu avant et après l'irradiation par la lumière ultraviolette (313 nm). Comme indiqué sur la Fig. 9, le film mince avant l'irradiation à la lumière ultraviolette (film mince de forme à cycle ouvert) a des pics d'absorption autour de 306 et 333 nm de longueur d'onde. contre, le film mince après irradiation à la lumière ultraviolette (film mince de forme à cycle fermé) est coloré en vert et a un maximum d'absorption autour de 606 nm. Ensuite, lorsqu'on irradie film mince avec de la lumière à 542 nm après l'irradiation à la lumière ultraviolette, le film mince est à nouveau décoloré et a un spectre d'absorption similaire à celui d'avant l'irradiation à la lumière ultraviolette. Cette modification de la longueur d'onde d'absorption s'avère être réversible. En d'autres termes, il est prouvé que le composé peut subir la réaction photochromique réversible même sous forme de film mince. On observe aussi que le film mince de composé photochrome dans l'exemple pratique 1 peut subir la réaction 'isomérisation par la lumière même par laser He-Cd (longueur d'onde : 442 nm). Ce phénomène n'est observé dans le cas où le composé est dissous dans solvant (composé à l'état liquide) et où le composé forme un film mince classique par dispersion du composé dans une matrice polymère (un film mince de type dispersé) Dans de tels cas (c'est-à-dire, composé à l'état liquide et film mince de type dispersé), les spectres d'absorption sont affectés par la matrice ou le solvant. Par ailleurs, dans le film mince amorphe selon présente invention, qui est constitué du composé photochrome par lui-même, l'angle entre le plan cycle thiophène et l'autre plan de l'autre cycle thiophène diminue de telle sorte que ces plans se rapprochent en un même plan, conduisant à un allongement de la longueur de la conjugaison des électrons n On estime que ceci rend la longueur d'onde d'absorption plus grande, en particulier supérieure à 400 nm. En conséquence, le composé photochrome de triphénylamine de -L "Exemple pratique 1 peut être isomérisé non seulement par de la lumière ultraviolette mais aussi par de la lumière visible bleue. En outre, même dans le cas où le film mince de l'Exemple pratique 1 a une petite épaisseur de 1 pm, ' présente une grande modification du spectre d'absorption suffisante pour reconnaître les réact' S photochromiques. On pense que la raison en est ce qui suit. Dans le cas de l'utilisation d'un film mince classique, a obligatoirement une grande épaisseur pour augmenter quantité de composé photochrome, afin d'obtenir grande modification du spectre d'absorption suffisante pour reconnaître les réactions photochromiques. Au contraire, dans le cas de l'utilisation d'un film mince de la présente invention qui est constitué du composé photochrome par lui-même, il peut contenir une grande quantité de composé photochrome suffisante pour présenter de telles propriétés optiques même s'il a une petite épaisseur. En conséquence, en utilisant film mince de composé photochrome selon la présente invention, on peut arriver à diminuer la taille du dispositif à fonctionnement opt-ique. 2. Durabilité Après répétition des réactions photochromiques durant dix mille fois ou plus, les propriétés du film mince obtenu ne sont pas dégradées en raison de la dégradation composé dans le film. De même, en laissant le film mince durant 5000 heures ou plus à 80'C dans le noir, les propriétés du film mince ne sont pas dégradées. 3. Indice de réfraction On irradie le film mince obtenu avec des lasers de 633, 817 et 1550 nm de longueur d'onde. Ensuite, pour chaque laser, on examine la relation entre le te-Tips irradiation à la lumière ultraviolette eiL l'indice de réfraction du film mince. Les résultats sont représentés la Fig. 10. Comme indiqué sur la Fig. 10, à mesure la longueur d'onde du laser devient plus grande, l'indice de réfraction diminue. Pourtant, dans le de futilisation de l'un quelconque de ces lasers, la différence d'indice de réfraction est d'environ 0,01 (1,2 10_ 2 ) entre avant l'irradiation à la lumière ultraviolette (c'est-à-dire au temps 0) et après 1 irradiation à la lumière ultraviolette (c'est-à-dire, moment où l'augmentation de l'indice de réfraction devient constante, c'est-à-dire, lorsque le film est dans un état photo-stationnaire). Selon la Fig. 10, on observe aussi que l'indice de réfraction augmente à mesure que la réaction photochromique se déroule par irradiation à la lumière ultraviolette. En conséquence, en utilisant le film mince de composé photochrome selon la présente invention, il est possible de contrôler par analogie l'indice de réfraction du film mince par le contrôle de la quantité d'irradiation de la lumière (en particulier, l'intensité de la lumière d'irradiation ou le temps d'irradiation. Par conséquent, le film mince est approprié à l'application comme mémoire à hologramme, dispositif d'enregistrement multicouches et autres. [Fabrication d'un dispositif d'enregistrement optique] Dispositif d'enregistrement optique de type Pl : On fabrique un dispositif Pl d'enregistrement optique de type Pl en : utilisant une plaque de polycarbonate comme support 1; appliquant- le composé photochrome de l'Exemple pratique 1 sur le support comme couche d'enregistrement; déposant AI sur 'Le composé photochrome pour former une couche réfléchissante; et ensuite en formant une couche protectrice constituee de résine acrylique sur la couche réfléchissante. On irradie de la lumière ultraviolette le dispositif d'enregistrement optique Pl pour placer le composé photochrome de la couche d'enregistrement dans un état coloré, pour l'initialiser. Ensuite, on monte le dispositif d'enregistrement optique Pl sur un appareil dont le micro est équipé d'un laser à semi-conducteur (longueur d'onde 680 nm). On effectue ensuite des évaluations d'enregistrement et de lecture. Dans les évaluations, pour enreg- rer l'information, un laser de 680 nm de longueur d'onde et de 10 mW d'intensité irradie le dispositif pour isomériser le composé photochrome de la couche d'enregistrement. Après cela, pour lire l'information enregistrée, un laser de 680 nm de longueur d'onde et de 0,2 mW intensité irradie le dispositif pour mesurer l'intensité de la lumière réfléchie. En résultat, on obtient signal de lecture ayant un rapport C/N élevé de 50 dB ou plus. En outre, même après dix mille lectures, le dispositif peut effectuer la lecture sans aucune dégradation. Dispositif d'enregistrement optique de type P3 On obtient un dispositif P3 d'enregistrement optique de type P3 en formant le composé photochrome de l'Exemple pratique sur un support de polycarbonate. Un laser He-Cd (longueur d'onde : 442 nm) irradie le dispos' 'f d'enregistrement optique obtenu, pour enregi rer l'information. Ensuite, l'information enregistrée peut être lue par rapport à 'La différence d'indice de réfraction, qui est mesurée en utilisant un laser à semi-conducteur (longueur d'onde : 830 nm). [Fabrication d'un dispositif de guide d'ondes optiques] Le dispositif de guide d'ondes optiques ayant structure représentée sur la Fig. 6 est fabriqué utilisant du PMMA pour la couche de plastique transparent 12 et en utilisant le film mince de composé photochrome selon la présente invention pour la section 16 à fonctionnement optique. On introduit une lumière de 1,55 pm de longueur d'onde dans le dispositif de guide d'ondes optiques obtenu les ports 1, 2 comme signal lumineux Lorsqu' irradie l'arrière du support avec de la lumière ultraviolette, l'indice de réfraction du signal lumineux est modifié. Ceci prouve que ce dispositif est capable commuter la lumière de 1,55 pm de longueur d'onde. outre, ce dispositif de guide d'ondes optiques a vitesse de commutation supérieure à 104 fois celle du guide d'ondes optiques utilisant le film mince de type dispersé de l'Exemple comparatif 2 décrit ci-dessous. Exemple comparatif 1 : Comme indiqué dans la formule suivante, on synthétise un composé photochrome dans lequel le groupe diaryléthylaminophényle, à la place du groupe bis(4 méthylphényl)amino)phényle utilisé dans l'Exemple pratique 1, est lié au squelette de diaryléthène. Le composé photochrome est dissous dans du toluène pour donner un film mince par un procédé de revêtement centrifugation. Immédiatement après la formation du film, le composé commence à cristalliser. Par conséquent, on peut pas obtenir de film mince amorphe homogène. Exemple comparatif 2 : On dissout 30 parties en poids du composé de triphénylamine synthétisé dans l'Exemple pratique 1 dans du PMMA, pour obtenir un film mince de type dispersé dans le PMMA épaisseur du film : 1 pm) par procédé de revêtement par centrifugation. Afin de donner au film une modification suffisamment grande du spectre d'absorption avant et après l'irradiation par la lumière pour reconnaître la réaction photochromique, le film mince doit avoir une épaisseur supérieure à 1 pm. On irradie le film mince obtenu avec de la lumière à 633 et nm de longueur d'onde. Ensuite, pour chaque lumière, on étudie la relation entre le temps d'irradiation à la lumière ultraviolette et l'indice de réfraction du film mince. Les résultats sont indiqués sur la Fig. 11. Comme indiqué sur la Fig. 11, la différence d'indice de réfraction est d'environ 2 X 10-3 entre avant l'irradiation à la lumière ultraviolette (c'est-à-dire au temps 0) et après l'irradiation à la lumière ultraviolette (c'est-à-dire, au moment où le film mince est à l'état photo-stationnaire) . Par contre, le film mince de l'Exemple pratique 1 a une dILÉ-férence d'indice de réfraction de 1,2 X 10-2. C'est-à-dire que ce film mince de type dispersé dans cet exemple comparatif a une différence d'indice de réfraction plus petite que le film mince amorphe constitué du composé photochrome. On examine aussi la relation entre la densité dispersion du composé de triphénylamine dans le PMMA l'absorbance. Les résultats sont indiqués sur la Fig. 12. Selon la Fig 12, le film mince a une absorbance maximale lorsque la densité du composé photochrome est égale à 30 parties en poids. Même en augmentant la densité du composé photochrome, il peut s'avérer difficile d'obtenir une plus grande absorbance que celle pour laquelle la densité égale 30 parties en poids. EXEMPLE PRATIQUE 2 : composé photochrome ayant le groupe triphénylamine et une double liaison conjuguée, et dispositif à fonctionnement optique utilisant celui-ci. [Synthèse du composé photochrome] On synthétise un composé photochrome ayant le groupe triphénylamine et une double liaison conjuguée selon les réactions représentées sur la Fig. 13. (1) Etape 1 : on synthétise le 2,4-diméthylthiophène de la même façon que dans l'étape 1 de l'Exemple pratique 1. (2) Etape 2 synthèse du 2,4-dibromo-3,5 diméthylthiophène. On place 11,2 g (0,1 mole) du 2,4-diméthylthiophène obtenu dans 'étape 1 et 400 ml d'acide acétique dans un tricol de 500 ml, et on ajoute au goutte-à-goutte 32 g (0,2 mole) de brome à celui-ci à température ambiante sous agitation. Après 20 h d'agitation à température ambiante, on neutralise le mélange avec du thiosulfate de sodium et du carbonate de sodium. Ensuite, on extrait solution obtenue avec de l'éther. La phase organique (c'est-à-dire la phase d'éther) est lavée avec de l' 1 et ensuite séchée avec du sulfate de magnésium anhydre. Le sulfate de magnésium utilisé est éliminé par filtration sur verre, et ensuite le solvant est élimine sous vide. Le liquide obtenu est purifié chromatographie sur colonne de gel de silice et distillé sous vide, donnant ainsi un liquide décoloré de 2,4 dibromo-3,5-diméthylthiophène. (3) Etape 3 : synthèse du 3-bromo-2,4-diméthyl-5-(4 (N,N'-bis(4-methylphényl)amino)phényléthénylthiophène. On mélange 54,2 g (0,2 mole) du 2,4-dibromo-3,5 diméthylthiophène obtenu lors de l'étape précédente, 200 ml d'éther éthylique anhydre, 22,5 g (0,22 mole) de TMEDA dans un tricol de 500 ml. On ajoute ensuite 157 ml solution de n-butyl lithium/hexane (1,4 mole/1) mélange sous agitation à température ambiante, suivie par une agitation supplémentaire de deux heures à température ambiante. Apres deux heures d'agitation, on ajoute 200 ml de solution de chlorure de zinc/éther (0,2 mole chlorure de zinc) à la solution résultante, suivi par agitation supplémentaire de cinq heures à température ambiante. La solution obtenue est appelée solution réactionnelle B. Dans un autre tricol de 500 ml, on place 85 g (0,2 mole) d'iodure, 2,31 g de tétrakis(triphényl phosphine)palladium et 200 ml de tétrahydrofurane anhydre. Ensuite la solution réactionnelle est agitée durant quatre heures à température ambiante. * Après l'agitation de quatre heures, on verse au g--,-itte-à-goutte la solution réactionnelle dans la solution B, qui a été préparée comme décrit ci-dessus, à température ambiante. Après cela, ce système réactionnel est chauffé à 50'C, puis on agite durant quinze heures à 5O'C. Après 1 agitation, la solution obtenue est séparée en une phase organique et une phase aqueuse par addition d'eau. Ensuite la phase aqueuse est extraite avec de l'éther. La phase organique est lavée avec de l'acide chlorhydrique dilué et avec de l'eau, et ensuite séchée avec du sulfate de magnésium anhydre. Le sulfate de magnésium utilisé est éliminé par filtration sur verre, puis le solvant est éliminé sous vide. Le liquide obtenu est purifié par chromatographie sur colonne de gel de silice et distillé sous vide, donnant ainsi un liquide décoloré 3-bromo-2,4-diméthyl-5-(4-(N,N -bis(4 méthylphényl)amino)phényléthénylthiophène. (4) Etape 4 : synthèse du composé photochrome (formule (22) dans la Fig. 13). On synthétise le composé photochrome souhaité de la même façon dans l'étape 4 de l'Exemple pratique 1 excepté qu' utilise 41,93 g (0,07 mole) du 3-bromo-2,4 diméthyl-5-(4-(N,N'-bis(4 méthylphényl)amino)phényléthénylthiophène obtenu lors de l'étape 3 de cet Exemple pratique à la place du 3-iodo 2,4-diméthyl-5-(4-(N,N'-bis(4 méthylphényl)amino)phényl)thiophène, la quantité de perf luorocyclopentène est de 4, 03 ml (0, 03 mole) , et l'agitation est effectuée dans des conditions de O'C durant sept heures. Pour chacun des composés obtenus dans étapes mentionnées ci-dessus, on effectue une analyse de structure par 1H-RMN, 13C-RMN, FTIR et CPG/MS. En conséquence, on démontre que tous ces composés sont les produits souhaités. [Caractéristiques du composé photochrome] 1. Propriétés d'absorption optique On mesure les spectres d'absorption composé photochrome obtenu dans l'hexane avant après l'irradiation par la lumière ultraviolette. Les résultats sont représentés sur la Fig. 14. Comme indiqué sur la Fig. 14, la forme à cycle ouvert composé a une longueur d'onde maximale de 353 nm et bande d'absorption s'étend jusqu'à 450 nm. Par comparaison avec le spectre d'absorption du composé photochrome n'ayant pas de double liaison conjuguée entre son squelette de diaryléthène et le groupe contenant trois groupes aryle de l'Exemple pratique 1 (Fig. 8), le composé de cet Exemple pratique a une longueur d'onde d'absorption plus longue, qui couvre non seulement la lumière ultraviolette mais aussi la lumière bleue. Apres l'irradiation par la lumière ultraviolette, la solution contenant le composé (forme à cycle fermé) est colorée et son maximum d'absorption est observé autour de 635 nm. 2. Réactions photochromiques et stabilité du composé photochrome. Le composé photochrome selon la formule (22) présente les réactions d'isomérisation indiquées dans les formules suivantes. La réaction de fermeture de cycle se produit efficacement par irradiation avec de lumière à 400 nm, tandis que la réaction d'ouverture cycle se produit efficacement par irradiation avec de la lumière de 600 à 700 nm. Il est confirmé qu'un échantillon la forme à cycle ouvert ) fond pour devenir un liquide isotrope à 200-C et, refroidissement du liquide ' température ambiante, se modifie pour passer à un état vitreux transparent stable. Lorsque l'échantillon à l'état vitreux est ' nouveau chauffé, un phénomène de transition vitreuse est observé à 1060C. Ceci signifie que la forme à cycle ouvert (22) a une température transition vitreuse de 1060C. Donc, elle est considé-rée comme étant thermiquement suffisamment stable pour un usage pratique. (Production d'un film mince de composé photochrome] Après dissolution du composé photochrome obtenu (formule (22)) dans du toluène, il est appliqué sur un support de silice par un procédé de revêtement par centrifugation, suivi par une cuisson à 80' pour donner un film mince de composé photochrome (épaisseur du film 0,2 pm). Le film mince obtenu est examiné par diffraction aux rayons X et aussi par microscope à lumière polarisée. On observe seulement un large halo lors de la mesure par diffraction aux rayons X. Et lors de l'observation au microscope à polarisation, on observe un film noir parce que la lumière n'est pas transmise par celui-ci à travers les prismes croisés de Nicol. Ces résultats prouvent que ce film mince est un film amorphe homogène. [Propriétés du film mince] 1. Durabilité On observe que, même après avoir laissé le film mince durant plus de trois mois, î#l présente à peine de défauts dus à la cristallisation et, par conséquent, il n'a pas de propriétés dégradées. Ceci signifie que le film mince de la présente invention a une excellente durabilité, par comparaison avec un film mince organique classique, qui est plus susceptible de cristalliser et, s'il est laissé durant une période prolongée, cristallise plus facilement et dont les parties cristallisées forment un défaut qui dégrade les propriétés du film mince. Même après avoir laissé le film mince durant 900 h 80'C dans le noir, les propriétés optiques du film mince demeurent inchangées. De même après répétition des réacti photochromiques durant dix mille fois ou plus, propriétés du film mince sont à peine détériorées. 2. Indice de réfraction On examine pour le film mince photochrome obtenu, modification de l'indice de réfraction entre avant et après l'irradiation par la lumière ultraviolette. En resultat, la différence d'indice de réfraction entre avant l'irradiation par la lumière et à l'état photo stationnaire est de 6 x 10-2 . De façon similaire à 1 Exemple pratique 1, la différence d'indice de réfraction est plus grande que celle d'un film mince de composé photochrome de type dispersé classique. [Fabrication d'un dispositif d'enregistrement optique] Dispositif d'enregistrement optique Pl : on fabrique un dispositif Pl d'enregistrement ique de type Pl en : utilisant une plaque de polycarbonate comme support 1; appliquant le composé photochrome de l'Exemple pratique 2 sur le support comme couche d'enregistrement par un procédé de revêtement par centrifugation; déposant une couche réfléchissante sur le composé photochrome; et ensuite en formant une couche protectrice constituée de résine acrylique sur 'La couche réfléchissante. Le dispositif Pl d'enregistrement optique est monté sur un appareil dont le micro est équipé d'un laser à semi-conducteur (longueur d'onde 400 et 680 Ensuite, on effectue des évaluations d'enregistrement de lecture. Dans les évaluations, pour enregist l'information, un laser de 400 nm de longueur d'onde et de 10 mW d'intensité irradie le dispositif pour isomériser le composé photochrome de la couche d'enregistrement. Après cela, pour lire l'information enregistree, un laser de 680 nm de longueur d'onde et 0,2 mW d intensité irradie le dispositif pour mesurer l'intensité de la lumière réfléchie. En résultat, obtient signal de lecture ayant un rapport C/N élevé de 50 dB ou plus. Dispositif d'enregistrement optique de type P3 on obtient un dispositif P3 d'enregistrement optique de type P3 en formant le composé photochrome de l'Exemple pratique 2 sur un support de polycarbonate. Le dispositif d'enregistrement est disposé dans système optique représenté sur la Fig. 4, puis un laser He-Cd (longueur d'onde : 442 nm) effectue l'irradiation pour l'isomérisation du composé compris dans la couche d'enregistrement, pour enregistrer l'information Ensuite, un laser à semi-conducteur (longueur d'onde 830 nm) irradie pour mesurer l'indice de réfraction de la lumière transmise. La différence entre l'indice de réfraction obtenu et l'indice de réfraction init' (c'est-à-dire, indice de réfraction ava l'enregistrement) est lue, pour lire l'in-formation enregistrée. EXEMPLE PRATIQUE 3 composé photochrome de tétraphénylméthylène. [Synthèse du composé photochrome de tétraphénylméthylènel On synthétise un composé photochrome tétraphénylméthylène selon les étapes représentées sur Fig. 15. (1) Etape 1 (non représentée): synthèse du 2,4 diméthylthiophène. Le 2, diméthylthiophène est synthétisé de la même façon que dans l'étape 1 de l'Exemple pratique 1. (2) Etape 2 : synthèse du 2,4-diméthyl-5-(4 (triphénylméthyl)phényl)thiophène. On synthétise le liquide décoloré souhaité de 2,4 diméthyl-5- 4-(triphénylméthyl)phényl)thiophène de la même façon que dans l'étape 2 de l'Exemple pratique excepté qu on utilise 89,2 g (0, 2 mole) de 4-iodo tétraphénylméthane à la place du 4-iodo-4',4" diméthyltriphénylamine. (3) Etape 3 : synthèse du 3-iodo-2,4-diméthyl-5-(4 (triphénylméthyl)phényl)thiophène. On synthétise le liquide décoloré souhaité de 3- iodo-2,4-diméthyl-5-(4-(triphénylméthyl)phényl)thiophène de la même façon que dans l'étape 3 de l'Exemple pratique 1 excepté qu'on utilise 43,0 g (0,1 mole) de 2,4 diméthyl-5 (4-(triphénylméthyl)phényl)thiophène à la place du 2,4-diméthyl-5-(4-(N,N'-bis(4-méthylphényl) amino)phényl)thiophène. (4) Etape 4 : synthèse du composé photochrome (formule (23) sur la Fig. 14) . On synthétise le composé photochrome souhaité de même façon que dans l'étape 4 de l'Exemple pratique excepté qu'on utilise 38,92 g (0,07 mole) de 3-iodo-2,4- diméthyl- -(4-(triphénylméthyl)phényl)thiophène obtenu dans l'étape 3 de cet Exemple pratique à 'La place du 3- iodo-2,4-diméthyl-5-(4-(N,N'-bis(4 méthylphényl)amino)phényl)thiophène, la quantité perfluorocyclopentène est de 2,35 ml (0,0175 mole) l'agitation est effectuée dans des conditions de durant sept heures. Pour chacun des composés obtenus dans les étapes respectives mentionnées ci-dessus, on effectue analyse structurale par 1H-RMN, 13C-RMN, FTIR et CPG/MS. Les résultats révèlent que tous ces composés sont les produits souhaités. [P-ropriétés du composé photochrome] 1. Propriétés d'absorption optique On mesure les spectres d'absorption du composé photochrome obtenu (formule (23)). En résultat, présente longueurs d'onde maximales à 260 et 330 Après irradiation avec de la lumière ultraviolette de 313 nm de longueur d'onde, la solution contenant la forme à cycle ouvert (formule (23)) est colorée et son absorption maximale est observée autour de 610 nm. 2. Réaction photochromique et stabilité du composé photochrome. on confirme que le composé photochrome selon formule (23) présente la réaction d'isomérisat' réversible représentée par les formules suivantes. on observe que le cristal de la forme à cycle ouvert obtenu par recristallisation fond pour devenir un liquide isotrope à 265'C et, par refroidissement du liquide à température ambiante, il se transforme pour prendre un etat vitreux stable et transparent. Lorsque le composé à 'état vitreux est à nouveau chauffé, on observe un phénomène de transition vitreuse à 110'C. [Production d'un film mince de composé photochrome] Après dissolution du composé photochrome obtenu (formule (23)) dans du toluène, il est appliqué sur un support de silice par un procédé de revetement par centrifugation, suivi par une cuisson à 80'C, pour donner un film mince de composé photochrome (épaisseur du film 0,2 pm). Le film mince obtenu est examiné par diffraction aux rayons X et aussi par microscope à lumière polarisée. On observe seulement un large halo lors de la mesure par diffraction aux rayons X. Et lors de l'observation au microscope à polarisation, on observe un film noir parce que la lumière n'est pas transmise par celui . à travers les prismes croisés de Nicol. En conséquence, il est prouvé que ce film mince est un film amorphe homogène. A des fins de comparaison avec ce film mince, on fabrique aussi un film mince de type dispersé (épaisseur du film : 0,2 pm) du composé photochrome cet Exemple pratique (celui-ci est appelé Exemple pratique 3 ci après). Pour obtenir le film mince comparatif, on utilise un liquide de dispersion dans lequel or. disperse 30 parties en poids du composé photochrome dans 100 parties poids de PMMA, et on applique le liquide de dispersion support par un procédé de revêtement par centrifugation, de la même façon que pour le film mince de l'Exemple pratique 3. Pour le film mince de type dispersé, il est confirmé que le composé contenu dans le film mince comparatif presente aussi des réactions d'isomérisation réversibles à lumière. [Propriétés du film mince] 1. Durabilité Même si le film mince de l'Exemple pratique 3 laissé durant plus de trois mois, la cristallisation produit à peine. Ceci prouve que le film mince est film amorphe homogène. 2. Propriétés d'absorption optique On mesure les spectres d'absorption des films minces du composé photochrome décoloré obtenu (forme à cycle ouvert) avant et après l'irradiation par de la lumière ultraviolette à 313 nm. Les résultats sur films minces obtenus dans l'Exemple pratique 3 l'Exemple comparatif 3 sont respectivement représentés sur les Fig. 16 et 17. Comme représenté sur la Fig. 16, le film mince avant l'irradiation à la lumière ultraviolette présente un maximum d'absorption à 310 nm. Le film mince après l'irradiation à la lumière ultraviolette présente en outre un pic d'absorption à nm. On irradie avec de la lumière ultraviolette à 313 nm usqu'à ce que le film mince atteigne l'état photo stationnaire, puis on mesure l'absorbance à 610 nm. De plus, on examine le taux d'augmentation de l'absorbance obtenue par rapport à l'absorbance in--'--iale avant l'irradiation à la lumière ultraviolette. En résulta-#, film mince de l'Exemple pratique 3 présente modification d'absorbance environ trois fois plus grande que l'Exemple comparatif 3 est-à-dire le film mince de type dispersé) . On pense la raison en est ce qui suit. Le film mince amorphe l'Exemple pratique 3 peu-. contenir une quantité supérieure de composé photochrome par rapport au film mince de type dispersé classique, si ces films ont la même épaisseur. Ainsi, le fi-lm mince de l'Exemple pratique 3 peut présenter les propriétés optiques dérivées du composé photochrome plus efficacement. 3. Indice de réfraction. on irradie les films minces décolorés (forme à cycle ouvert) de l'Exemple pratique 3 et de l'Exemple comparatif 3 avec de la lumière ultraviolette (laser He Ne) pour examiner la relation entre le temps d'irradiation à la lumière ultraviolette et la modification d'indice de réfraction du film mince. Les résultats sont indiqués sur la Fig. 18. Comme représenté sur la Fig. 18, la différence d'indice de réfraction du film mince de l'Exemple pratique 3 entre avant l'irradiation à la lumière ultraviolette (c'est-à-dire au temps 0) et après l'irradiation à la lumière ultraviolette (c'est-à-dire, à l'état photo- stationnaire) est de 5 x 10-', tandis que celle du film mince de l'Exemple comparatif 3 est de 7 x 3 10_. on pense que la raison en est ce qui suit. Comme le film mince de l'Exemple pratique 3 est un film mince amorphe constitué du composé photochrome par lui-même, l'indice de réfraction est modifié de façon plus notab-ie L d'après la modification de la structure de la molécule photochrome par l'irradiation lumineuse que celui du film mince dispersé dans le PMMA de l'Exemple Comparatif 3. [Fabrication d'un dispositif d'enregistrement optique] Dispositif d'enregistrement optique de type Pl : fabrique un dispositif Pl d'enregistrement optique de type Pl en : plaçant le film mince de compose photochrome de l'Exemple pratique 3 sur un support translucide de polycarbonate; en plaçant ensuite couche réfléchissante constituée d'Al sur le film mince, et ensuite en formant une couche protectrice constituée de résine acrylique sur la couche réfléchissante. irradie le dispositif d'enregistrement optique Pl avec la lumière ultraviolette pour faire passer le compo photochrome contenu dans la couche d'enregistrement à l'état coloré, pour l'initialiser. Ensuite on monte le dispositif Pl d'enregistrement optique sur un appareil dont le micro est équipé d'un laser à semi-conducteur (longueur d'onde : 680 nm). Ensuite, on effectue les évaluations d'enregistrement et de lecture. Lo s de l'évaluation, pour enregistrer l'information, un laser de 680 nm de longueur d'onde et de 10 mW d'intensité irradie le dispositif pour isomériser le composé photochrome de la couche d'enregistrement. Après cela, pour lire l'information enregistrée, un laser ayant la même longueur d'onde que celle l'enregistrement et ayant une intensité diminuée irradie le dispositif pour mesurer l'intensité de la lumière réfléchie. En résultat, on obtient un signal de lecture ayant un rapport C/N élevé de 50 dB ou plus. Dispositif d'enregistrement optique de type P3 : on fabrique un dispositif P3 d'enregistrement optique de type P3 en plaçant le film mince de composé photochrome de lExemple pratique 3 s,.-ir un support translucide de Pol rbonate. Le dispositif d'enregistrement optique obtenu est placé dans le système optique représenté sur la . 4, et ensuite on irradie le système avec un laser (longueur d'onde : 363 nm) pour enregistrer l'information. L'information enregistrée peut être lue en fonction de la différence d'indice de réfraction, qui est mesurée par un laser à semi conducteur (longueur d'onde : 830 nm). Bien entendu, l'invention n'est pas limitée aux exemples de réalisation ci-dessus décrits et représentés, à partir desquels on pourra prévoir d'autres modes et d'autres formes de réalisation, sans pour autant sortir du cadre de l'invention. REVENDICATIONS 1. Composé photochrome de diaryléthène représenté par la formule suivante (1) (2) dans laquelle R5 et Pl représentent chacun un groupe organique ayant au moins trois groupes aryle : dans laquelle le cycle B est un hétérocycle choisi dans le groupe constitué furane, du thiophène et du pyrrole ; le cycle A au moins un élément choisi dans le groupe constitué d'un groupe alicyclique, d'un cycle aromatique, d'un anhydride maléique et d'un groupe maléimide ; le cycle C est un cycle benzénique ou son dérivé ; R' et R 2 représentent chacun un élément choisi dans le groupe constitué d'un atome d'hydrogène et d'un groupe alkyle ayant 1 à 6 atomes de carbone, et ils peuvent être identiques ou différents l'un de l'autre ; et R3 et R4 représentent chacun un élémenr choisi dans le groupe constitué d'un atome d'hydrogène, d'un groupe alkyle ayant 1 à 6 atomes de carbone, d'un groupe cyano, d'un groupe aryle, d'un atome halogène, d'un groupe nitro, d'un groupe amino et d'un groupe alkoxy, et ils peuvent être identiques ou différents l'un de l'autre. 2. Composé photochrome selon la revendication 1, p6 caractérisé en ce que R5 et représentent chacun un groupe diarylaminoaryle représenté par la formule suivante : dans laquelle Ar', Ar 2 et Ar 3 représentent chacun un élément choisi dans le groupe constitué d'un cycle benzénique, d'un cycle condensé, d'un hétérocycle et dérivés de ceux-ci et ils peuvent être identiques différents. 3. Composé photochrome selon la revendication caractérisé en ce que Rs et R6 représentent chacun groupe triarylméthylènephénylène représenté par la formule suivante : 2 dans laquelle n représente un entier de 1 ou 2 ; Ar et Ar 4 représentent chacun un élément choisi dans groupe constitué du cycle benzénique, d'un cycle condensé, d'un hétérocycle et des dérivés de ceux-ci et ils peuvent être identiques ou différents. 4. Composé photochrome selon la revendication caractérisé en ce que R 5 et R6 représentent chacun groupe contenant trois groupes aryle représentés par formule suivante : f dans laquelle Ar', Ar 2 et Ar 3 représentent chacun élément choisi dans un groupe constitué du cycle benzénique, d'un cycle condensé, d'un hétérocycle et dérivés de ceux-ci et ils peuvent être identiques différents ; m représente un entier de 1 ou 2 ; R11 et représentent chacun un élément choisi dans le groupe constitué de l'atome d'hydrogène et d'un groupe alkyle ayant 1 à atomes de carbone et ils peuvent être identiques différents l'un de l'autre ; et Z est élément ayant une valence de 3. 5. Composé photochrome selon la revendication 4, caractérisé en ce que Z représente l'atome d'azote. 6. Composé photochrome selon la revendication caractérisé en ce que R5 et P6 représentent chacun groupe contenant trois groupes aryle représentés par formule suivante : 1 dans laquelle Ar', Ar 2 et Ar 3 représentent chacun élément choisi dans un groupe constitué du cycle benzénique, d'un cycle condensé, d'un hétérocycle et dérivés de ceux-ci et ils peuvent être î,#îentiques différents ; m représente un entier de 1 ou 2 ; et Z est un élément ayant une valence de 3. 7. Composé photochrome selon la revendication 1 caractérisé en ce que le cycle A représente le perfluorocyclopentylidène. 8. Composé photochrome selon la revendication 1 caractérisé en ce que le cycle B représente le thiophène. Dispositif à fonctionnement optique comprenant substance ; et un film mince amorphe placé sur le support, film mince étant constitué d'un composé photochrome représenté par formule suivante : dans laquelle le cycle B est un hétérocycle choisi dans groupe constitué du furane, du thiophène et du pyrrole ; le cycle A est au moins un élément choisi dans le groupe constitué d'un groupe alicyclique, d'un cycle aromatique, d'un anhydride maléique et d'un groupe maléimide ; le cycle C est un cycle benzénique ou son dérive ; R' et R 2 représentent chacun un élément choisi dans groupe constitué d'un atome d'hydrogène et d'un groupe alkyle ayant 1 à 6 atomes de carbone, et ils peuvent être identiques ou différents l'un de l'autre 3 p 4 R et représentent chacun un élément choisi dans le groupe constitué d'un atome d'hydrogène, d'un groupe alkyle ayant 1 à 6 atomes de carbone, d'un groupe cyano, d'un groupe aryle, d'un atome halogène, d'un groupe nitro, d'un groupe amino et d'un groupe alkoxy, et ils peuvent être identiques ou différents l'un de l'autre ; et R5 et R 6 représentent chacun un groupe contenant au moins trois groupes aryle. 10. Dispositif à fonctionnement optique selon la revendication 9 comprenant en outre une couche réfléchissante placée sur le film mince amorphe. 11. Dispositif à fonctionnement optique selon la revendication 9 comprenant en outre une couche protectrice pour protéger le film mince. 12. Dispositif à fonctionnement optique selon revendication 10 comprenant en outre une couche protectrice pour protéger la couche réfléchissante. 13. Procédé pour enregistrer et lire une information utilisant un dispositif à fonctionnement optique comprenant un support translucide et un film mince amorphe d'un composé photochrome représenté par formule suivante, le film mince étant placé sur support, le procédé consistant à : irradier avec de la lumière pour enregistrer vers le dispositif à fonctionnement optique pour Isomériser partie irradiée par la lumière du composé photochrome façon à enregistrer l'information sur le film mince amorphe ; et irradier avec de la lumière pour lire vers le dispositif à fonctionnement optique ayant une information enregistrée de sorte que la lumière de lecture est transmise à travers le film mince amorphe ; et détecter 1 indice de réfraction de la lumière transmise de façon à lire l'information par rapport à la différence entre l'indice de réfraction détecté et l'indice de réfraction initial du film mince amorphe avant l'étape d'irradiation avec de la lumière pour l'enregistrement : dans laquelle le cycle B est un hétérocycle choisi dans le groupe constitué du furane, du thiophène et du pyrrole ; cycle A est au moins un élément choisi dans le groupe constitué d'un groupe alicyclique, d'un cycle aromatique, d'un anhydride maléique et d'un groupe maléimide ; le cycle C est un cycle benzénique ou son p2 dérivé ; Rl et représentent chacun un elément choisi dans le groupe constitué d'un atome d'hydrogène et d'un groupe alkyle ayant 1 à 6 atomes de carbone, et ils peuvent être identiques ou différents l' de l'autre ; R 3 et R 4 représentent chacun un élément choisi dans le groupe constitué d'un atome d'hydrogène, d'un groupe alkyle ayant 1 à 6 atomes de carbone, d'un groupe cyano, d'un groupe aryle, d'un atome halogène, d'un groupe nitro, d'un groupe amino et d'un groupe koxy, et ils peuvent être identiques ou différents l' de l'autre ; et R5 et R 6 représentent chacun un groupe contenant au moins trois groupes aryle. 14. Procédé pour enregistrer et lire de l'information utilisant un dispositif à fonctionnement optique comprenant un support translucide et un film mince amorphe du composé photochrome représenté par la formule suivante, le film mince étant placé sur le support, le procédé consistant à : irradier avec de la lumière pour enregistrer vers le dispositif à fonctionnement optique pour isomériser la partie irradiée par la lumière du composé photochrome de façon à enregistrer l'information sur le film mince amorphe ; irradier avec de la lumière pour lire vers le dispositif à fonctionnement optique ayant une information enregistrée de sorte que la lumière de lecture est transmise à travers le film mince amorphe ; et lire l'information en fonction de l'absorbance de la lumière transmise : dans laquelle le cycle B est un hétérocycle choisi dans le groupe constitué du furane, du thiophène et du pyrrole ; le cycle A est au moins un élément choisi dans le groupe constitué d'un groupe alicyclique, d'un cycle aromatique, d'un anhydride maléique et d'un groupe maléimide ; le cycle C est un cycle benzénique ou son p2 dérivé ; R' et représentent chacun un élément choisi dans le groupe constitué d'un atome d'hydrogène et d'un groupe alkyle ayant 1 à 6 atomes de carbone, et ils peuvent être identiques ou différents l'un de l'autre 3 p 4 R et représentent chacun un élément choisi dans le groupe constitué d'un atome d'hydrogène, d'un groupe alkyle ayant 1 à 6 atomes de carbone, d'un groupe cyano, d'un groupe aryle, d'un atome halogène, d'un groupe nitro, d'un groupe amino et d'un groupe alkoxy, et ils peuvent être identiques ou différents l'un de l'autre ; e t P, 5 et R 6 représentent chacun un groupe contenant au moins trois groupes aryle. 15. Procédé pour enregistrer et lire . lisant un dispositif à fonctionnement optique comprenant un film mince amorphe de composé photochrome représenté par la formule suivante et une partie réfléchissante pour réfléchir la lumière qui est passée à travers le film mince, le procédé consistant à : irradier avec de la lumière pour enregistrer vers le dispositif ' fonctionnement optique pour isomériser la partie irradiée par la lumière du composé photochrome de façon à enregistrer l'information sur film mince amorphe ; irradier avec de la lumière pour lire vers le dispositif à fonctionnement optique ayant une information enregistrée de sorte que la lumière de lecture est réfléchie la partie réfléchissante ; et lire l'information en fonction de l'absorbance de la lumière réflechie : dans laquelle le cycle B est un hétérocycle choisi dans le groupe constitué du furane, du t##i--phène et du pyr-role ; le cycle A est au moins un élé.ment choisi dans le groupe constitué d'un groupe alicyclique, d'un cycle aromatique, d'un anhydride maléique et d'un groupe maléimide ; le cycle C est un cycle benzénique ou son p2 de--ivé ; R' et représentent chacun un elément choisi dans le groupe constitué d'un atome d'hydrogène et d'un groupe alkyle ayant 1 à 6 atomes de carbone, et ils peuvent être identiques ou différents l' de l'autre p 4 et représentent chacun un élément choisi dans le groupe constitué d'un atome d'hydrogène d'un groupe alkyle ayant 1 à 6 atomes de carbone, d'un groupe cyano, d'un groupe aryle, d'un atome halogène, d'un groupe nitro, d'un groupe amino et d'un groupe alkoxy, et ils peuvent être identiques ou différents l'un de l'autre ; et R5 et R6 représentent chacun un groupe contenant au moins trois groupes aryle. Dispositif à fonctionnement optique comprenant support translucide ; une couche de plastique transparent placée sur le support ; un premier et un second guide d'ondes optiques formés à l'intérieur de la couche de plastique transparent, chacun desquels a une première et une seconde ramification pour dévier la lumière passant à travers ceux-ci ; et un film mince de composé photochrome représenté par la formule suivante, le film mince étant gainé sur le premier guide d'ondes optiques entre la première et la seconde ramification de celui-ci : dans laquelle le cycle B est un hétérocycle choisi dans le groupe constitué du furane, du thiophène et du pyrrole ; le cycle A est au moins un élément choisi dans le groupe constitué d'un groupe alicyclique, cycle aromatique, d'un anhydride maléique et d' groupe maléimide le cycle C est un cycle benzénique ou son dérivé ; P, et R' représentent chacun un élément choisi dans le groupe constitué d'un atome d'hydrogène et d'un groupe alkyle ayant 1 à 6 atomes de carbone, et ils peuvent être identiques ou différents l'un de qautre ; et R 4 représentent chacun un élément choisi dans le groupe constitué d'un atome d'hydrogène, d' groupe alkyle ayant 1 à 6 atomes de carbone, d'un groupe cyano, d un groupe aryle, d'un atome halogène, d'un groupe nitro, d'un groupe amino et d'un groupe alkoxy, et ils peuvent être identiques ou différents l'un de l'autre ; et R 5 et R 6 représentent chacun un groupe contenant au moins trois groupes aryle. 1-7. Procedé de commutation optique utilisant un dispositif à fonctionnement optique comprenant un support translucide, une couche de plastique transparent placée sur le support, un premier et un second guide d'ondes optiques formés à l'intérieur de la couche de plastique transparent, chacun desquels a au moins une première et une seconde ramifications espacées l'une de l'autre dans la direction de déplacement de la lumière pour dévier la lumière passant à travers chaque guide d'ondes optiques, et un film mince de composé photochrome representé par la formule suivante, le film mince étant gainé sur le premier guide d'ondes optiques entre la première et la seconde ramifications de celui-ci, le procédé consistant à : introduire un signal lumineux vers le premier et le second guide d'ondes optiques ; et irradier avec une lumière capable d'isomériser le composé photochrome de sorte que le signal lumineux etant passé à travers partie isomérisée du composé photochrome et le signal lumineux passant à travers le second guide d'onde interfèrent l'un avec l'autre à la seconde ramification pour contrôler les intensités de chaque signal lumineux provenant du premier et du second guide d'ondes optiques : dans laquelle le cycle B est un hétérocycle choisi dans le groupe constitué du furane, du thiophène et du pyrrole ; le cycle A est au moins un élément choisi dans le groupe constitué d'un groupe alicyclique, d'un cycle aromatique, d' anhydride maléique et d'un groupe maléimide ; le cycle C est un cycle benzénique ou son dérivé ; Pl et représentent chacun un élément choisi dans le groupe constitué d'un atome d'hydrogène et d'un groupe alkyle ayant 1 à 6 atomes de carbone, et ils peuvent être identiques ou différents l'un de l'autre ; P, 3 et R 4 représentent chacun un élément choisi dans le groupe constitué d'un atome d'hydrogène, d'un groupe alkyle ayant 1 6 atomes de carbone, d'un groupe cyano, d'un groupe aryle, d'un atome halogène, d'un groupe nitro, d'un groupe amino et d'un groupe alkoxy, et ils peuvent être identiques ou différents l'un de l'autre p 6 et R5 et représentent chacun un groupe contenant au moins trois groupes aryle.